(57)【要約】【課題】高感度で硬化し、増感色素に由来する着色を抑制可能な光硬化性組成物を提供する。【解決手段】重合性化合物と、下記一般式（Ｉ）で表される化合物と、下記一般式（II）で表される化合物とを含有せしめる。2009286954.tif 000067（ＸはＯ、Ｓ、ＮＲ５を表し、Ｒ５は水素原子、アルキル基またはアシル基を表す。ｎは０〜２を表す。Ｒ１〜Ｒ４、Ｚ１〜Ｚ４はそれぞれ独立に水素原子または１価の置換基を示す。Ｒ１〜Ｒ４はそれぞれ隣接する２つが互いに結合して環を形成してもよい。Ｘａは水素原子又は１価の置換基を表す。Ｒ１a〜Ｒ５aはそれぞれ独立に水素原子又は１価の置換基を表す。Ｒ４aとＲ５aは互いに連結して環を形成してもよい）【選択図】なし【特許請求の範囲】
【請求項１】
重合性化合物と、下記一般式（Ｉ）で表される化合物と、下記一般式（II）で表される化合物とを含有する光硬化性組成物。
【化１】
2009286954.tif 000063
（一般式（Ｉ）中、ＸはＯ、Ｓ、ＮＲ５を表し、Ｒ５は水素原子、アルキル基またはアシル基を表す。ｎは０〜２の整数を表す。Ｒ１〜Ｒ４、Ｚ１〜Ｚ４はそれぞれ独立に水素原子または１価の置換基を示す。Ｒ１〜Ｒ４はそれぞれ隣接する２つが互いに結合して環を形成してもよい）
【化２】
2009286954.tif 000064
（一般式（II）中、Ｘａは水素原子又は１価の置換基を表す。Ｒ１a〜Ｒ５aはそれぞれ独立に水素原子又は１価の置換基を表し、Ｒ４aとＲ５aは互いに連結して環を形成してもよい）
【請求項２】
前記一般式（II）で表される化合物は、下記一般式（III）で表される化合物である請求項１に記載の光硬化性組成物。
【化３】
2009286954.tif 000065
（一般式（III）中、Ｘｂは水素原子、置換もしくは無置換のアルキル基、置換もしくは無置換のアリール基、置換もしくは無置換のアシル基、置換もしくは無置換のアルコキシカルボニル基、置換もしくは無置換のアリールオキシカルボニル基、または、置換もしくは無置換のカルバモイル基を表す。Ｒ１ｂは水素原子、ハロゲン原子、置換もしくは無置換のアルキル基、置換もしくは無置換のアルコキシ基、置換もしくは無置換のアリールオキシ基、アミノ基、置換もしくは無置換のアシル基、置換もしくは無置換のアシルアミノ基、置換もしくは無置換のアルキル及びアリールスルホニルアミノ基、置換もしくは無置換のアルコキシカルボニル基、置換もしくは無置換のアリールオキシカルボニル基、または、置換もしくは無置換のカルバモイル基を表す。Ｒ２ｂは水素原子、ハロゲン原子、置換もしくは無置換のアルキル基、置換もしくは無置換のアルコキシ基、置換もしくは無置換のアリールオキシ基、置換もしくは無置換のヘテロ環オキシ基、置換もしくは無置換のアルキルチオ基、置換もしくは無置換のアリールチオ基、置換もしくは無置換のアシルオキシ基、置換もしくは無置換のアルコキシカルボニル基、または、置換もしくは無置換のアリールオキシカルボニル基を表す。Ｒ３ｂおよびＲ４ｂは水素原子又は１価の置換基を表す。Ｒ３ｂとＲ４ｂは互いに連結して縮合環を形成してもよい。）
【請求項３】
前記一般式（III）で表される化合物は、下記一般式（IV）で表される化合物である請求項２に記載の光硬化性組成物。
【化４】
2009286954.tif 000066
（一般式（IV）中、Ｘｃは水素原子、置換もしくは無置換のアルキル基、置換もしくは無置換のアリール基、置換もしくは無置換のアシル基、置換もしくは無置換のアルコキシカルボニル基、置換もしくは無置換のアリールオキシカルボニル基、または、置換もしくは無置換のカルバモイル基を表す。Ｒ１ｃは水素原子、ハロゲン原子、置換もしくは無置換のアルキル基、置換もしくは無置換のアルコキシ基、置換もしくは無置換のアリールオキシ基、アミノ基、置換もしくは無置換のアシル基、置換もしくは無置換のアシルアミノ基、置換もしくは無置換のアルキル及びアリールスルホニルアミノ基、置換もしくは無置換のアルコキシカルボニル基、置換もしくは無置換のアリールオキシカルボニル基、または、置換もしくは無置換のカルバモイル基を表す。Ｒ２ｃは水素原子、ハロゲン原子、置換もしくは無置換のアルキル基、置換もしくは無置換のアルコキシ基、置換もしくは無置換のアリールオキシ基、置換もしくは無置換のヘテロ環オキシ基、置換もしくは無置換のアルキルチオ基、置換もしくは無置換のアリールチオ基、置換もしくは無置換のアシルオキシ基、置換もしくは無置換のアルコキシカルボニル基、または、置換もしくは無置換のアリールオキシカルボニル基を表す。Ｒ３ｃ〜Ｒ６ｃは水素原子又は１価の置換基を表す。）
【請求項４】
前記重合性化合物は、カチオン重合性化合物である請求項１〜請求項３のいずれか１項に記載の光硬化性組成物。
【請求項５】
光酸発生剤を更に含有する請求項１〜請求項４のいずれか１項に記載の光硬化性組成物。
【請求項６】
前記光酸発生剤は、スルホニウム塩化合物である請求項５に記載の光硬化性組成物。
【請求項７】
請求項１〜請求項６のいずれか１項に記載の光硬化性組成物を含むインク組成物。
【請求項８】
インクジェット記録用である請求項７に記載のインク組成物。
【発明の詳細な説明】
【技術分野】
【０００１】
本発明は、増感色素として有用な新規化合物を含有する光硬化性組成物、およびそれを用いたインク組成物に関する。
【背景技術】
【０００２】
画像データ信号に基づき、紙などの被記録媒体に画像を形成する画像記録方法として、電子写真方式、昇華型及び溶融型熱転写方式、インクジェット方式などがある。電子写真方式は、感光体ドラム上に帯電及び露光により静電潜像を形成するプロセスを必要とし、システムが複雑となり、結果的に製造コストが高価になるなどの問題がある。また熱転写方式は、装置は安価であるが、インクリボンを用いるため、ランニングコストが高く、かつ廃材が出るなどの問題がある。
一方、インクジェット方式は、安価な装置で、且つ、必要とされる画像部のみにインクを吐出し被記録媒体上に直接画像形成を行うため、インクを効率良く使用でき、ランニングコストが安い。さらに、騒音が少なく、画像記録方式として優れている。
【０００３】
紫外線などの活性放射線の照射により硬化可能なインク組成物（放射線硬化型インク組成物）、例えば、インクジェット記録用インク組成物としては、高感度で硬化し、高画質の画像を形成しうるものが求められている。高感度化を達成することにより、活性放射線の照射により高い硬化性が付与されるため、消費電力の低減や活性放射線発生器への負荷軽減による高寿命化などの他、充分な硬化が達成されることにより、未硬化の低分子物質の揮発、形成された画像強度の低下などを抑制することができるなど、種々の利点をも有することになる。
【０００４】
紫外線光による硬化型インクジェット方式は、比較的低臭気であり、速乾性、インク吸収性の無い被記録媒体への記録ができる点で、近年注目されつつある。特に、ベンジル、ベンゾイン、ベンゾインエチルエーテル、ミヒラーケトン、アントラキノン、アクリジン、フェナジン、ベンゾフェノン、２−エチルアントラキノン等が光重合開始剤として一般的に用いられてきた（例えば、非特許文献１参照）。しかしながら、これらの光重合開始剤を用いた場合、光重合性組成物の硬化の感応度が低いので画像形成における像露光に長時間を要した。このため細密な画像の場合には、操作にわずかな振動があると良好な画質の画像が再現されず、さらに露光の光源のエネルギー放射量を増大しなければならないためにそれに伴う多大な発熱の放射を考慮する必要があった。また、インクジェット記録方式に用いられるインクとしては、保存により物性の変化あるいは沈澱物等を生じない事（溶液安定性）、ノズルの目詰まりを生じない事（吐出安定性）等の諸特性が必要である。
【０００５】
一般に、放射線硬化型の重合性化合物における、放射線に対する感度を高める方法として、種々の重合開始系を使用することが開示されている（例えば、非特許文献１、特許文献１〜４参照）。しかし、走査露光に十分な感度と保存安定性、吐出安定性を満たした重合開始系をインクジェット記録用インクにおいて採用した例はない。
このため、低出力の放射線に対しても高感度で硬化し、高画質の画像を形成することができ、且つ、保存安定性、吐出安定性が良好な、インクジェット記録用として好適に用いられるインク組成物が切望されている。
【０００６】
また、従来カチオン重合の光開始剤としてはヨードニウム塩、スルホニウム塩が広く使用されている。このうちスルホニウム塩は３６６ｎｍのＵＶ照射によりカチオン重合性化合物を直接硬化できるため、特に増感剤の必要性は求められていなかった。一方、ヨードニウム塩は吸収波長が２５０ｎｍ近辺と低いため、高圧水銀ランプ等のＵＶ光とマッチングさせるために３８０ｎｍ〜４００ｎｍ近辺にＵＶ吸収のあるチオキサントン誘導体やジアルコキシアントラセン誘導体が用いられてきた。
【０００７】
しかしながら、このジアルコキシアントラセン誘導体は高価であり、コスト削減のため、より安価な化合物群を用いたより効果的な増感方法が望まれている。
【非特許文献１】ブルース  Ｍ．モンロー（Ｂｒｕｃｅ  Ｍ．  Ｍｏｎｒｏｅ）ら著，ケミカル  レビュー（Ｃｈｅｍｉｃａｌ  Ｒｅｖｉｅｗｓ），第９３巻，（１９９３年），ｐ．４３５−４４８．
【特許文献１】米国特許第４１３４８１３号明細書
【特許文献２】特開平１−２５３７３１号公報
【特許文献３】特開平６−３０８７２７号公報
【特許文献４】ＥＰ１６１６９２２Ａ１号明細書
【特許文献５】特開２００１−１０６６４８
【発明の開示】
【発明が解決しようとする課題】
【０００８】
本発明の目的は、増感色素として有用な新規化合物を含み、放射線照射により高感度で硬化し、増感色素に由来する着色を抑制可能な光硬化性組成物を提供することにある。
さらに、本発明の目的は、低出力の放射線の照射に対しても高感度で硬化し高画質の画像を形成することができ、且つ、インクジェット記録用として用いた場合においても、吐出時にノズルつまりを起こし難いインク組成物を提供することにある。
【課題を解決するための手段】
【０００９】
本発明者らは上記課題を解決するため、鋭意検討を重ねた結果本発明を完成した。すなわち、前記課題を解決するための手段は、以下の通りである。
＜１＞  重合性化合物と、下記一般式（Ｉ）で表される化合物と、下記一般式（II）で表される化合物とを含有する光硬化性組成物。
【００１０】
【化１】
2009286954.tif 000002
【００１１】
（一般式（Ｉ）中、ＸはＯ、Ｓ、ＮＲ５を表し、Ｒ５は水素原子、アルキル基またはアシル基を表す。ｎは０〜２の整数を表す。Ｒ１〜Ｒ４、Ｚ１〜Ｚ４はそれぞれ独立に水素原子または１価の置換基を示す。Ｒ１〜Ｒ４はそれぞれ隣接する２つが互いに結合して環を形成してもよい）
【００１２】
【化２】
2009286954.tif 000003
【００１３】
（一般式（II）中、Ｘａは水素原子又は１価の置換基を表す。Ｒ１a〜Ｒ５aはそれぞれ独立に水素原子又は１価の置換基を表し、Ｒ４aとＲ５aは互いに連結して環を形成してもよい）
【００１４】
＜２＞  前記一般式（II）で表される化合物は、下記一般式（III）で表される化合物である前記＜１＞に記載の光硬化性組成物。
【００１５】
【化３】
2009286954.tif 000004
【００１６】
（一般式（III）中、Ｘｂは水素原子、置換もしくは無置換のアルキル基、置換もしくは無置換のアリール基、置換もしくは無置換のアシル基、置換もしくは無置換のアルコキシカルボニル基、置換もしくは無置換のアリールオキシカルボニル基、または、置換もしくは無置換のカルバモイル基を表す。Ｒ１ｂは水素原子、ハロゲン原子、置換もしくは無置換のアルキル基、置換もしくは無置換のアルコキシ基、置換もしくは無置換のアリールオキシ基、アミノ基、置換もしくは無置換のアシル基、置換もしくは無置換のアシルアミノ基、置換もしくは無置換のアルキル及びアリールスルホニルアミノ基、置換もしくは無置換のアルコキシカルボニル基、置換もしくは無置換のアリールオキシカルボニル基、または、置換もしくは無置換のカルバモイル基を表す。Ｒ２ｂは水素原子、ハロゲン原子、置換もしくは無置換のアルキル基、置換もしくは無置換のアルコキシ基、置換もしくは無置換のアリールオキシ基、置換もしくは無置換のヘテロ環オキシ基、置換もしくは無置換のアルキルチオ基、置換もしくは無置換のアリールチオ基、置換もしくは無置換のアシルオキシ基、置換もしくは無置換のアルコキシカルボニル基、または、置換もしくは無置換のアリールオキシカルボニル基を表す。Ｒ３ｂおよびＲ４ｂは水素原子又は１価の置換基を表す。Ｒ３ｂとＲ４ｂは互いに連結して縮合環を形成してもよい。）
【００１７】
＜３＞  前記一般式（III）で表される化合物は、下記一般式（IV）で表される化合物である前記＜２＞に記載の光硬化性組成物。
【００１８】
【化４】
2009286954.tif 000005
【００１９】
（一般式（IV）中、Ｘｃは水素原子、置換もしくは無置換のアルキル基、置換もしくは無置換のアリール基、置換もしくは無置換のアシル基、置換もしくは無置換のアルコキシカルボニル基、置換もしくは無置換のアリールオキシカルボニル基、または、置換もしくは無置換のカルバモイル基を表す。Ｒ１ｃは水素原子、ハロゲン原子、置換もしくは無置換のアルキル基、置換もしくは無置換のアルコキシ基、置換もしくは無置換のアリールオキシ基、アミノ基、置換もしくは無置換のアシル基、置換もしくは無置換のアシルアミノ基、置換もしくは無置換のアルキル及びアリールスルホニルアミノ基、置換もしくは無置換のアルコキシカルボニル基、置換もしくは無置換のアリールオキシカルボニル基、または、置換もしくは無置換のカルバモイル基を表す。Ｒ２ｃは水素原子、ハロゲン原子、置換もしくは無置換のアルキル基、置換もしくは無置換のアルコキシ基、置換もしくは無置換のアリールオキシ基、置換もしくは無置換のヘテロ環オキシ基、置換もしくは無置換のアルキルチオ基、置換もしくは無置換のアリールチオ基、置換もしくは無置換のアシルオキシ基、置換もしくは無置換のアルコキシカルボニル基、または、置換もしくは無置換のアリールオキシカルボニル基を表す。Ｒ３ｃ〜Ｒ６ｃは水素原子又は１価の置換基を表す。）
【００２０】
＜４＞  前記重合性化合物は、カチオン重合性化合物である前記＜１＞〜＜３＞のいずれか１項に記載の光硬化性組成物。
＜５＞  光酸発生剤を更に含有する前記＜１＞〜＜４＞のいずれか１項に記載の光硬化性組成物。
＜６＞  前記光酸発生剤は、スルホニウム塩化合物である前記＜５＞に記載の光硬化性組成物。
【００２１】
＜７＞  前記＜１＞〜＜６＞のいずれか１項に記載の光硬化性組成物を含むインク組成物。
＜８＞  インクジェット記録用である請求項７に記載のインク組成物。
【発明の効果】
【００２２】
本発明によれば、増感色素として有用な新規化合物を含み、放射線照射により高感度で硬化し、増感色素に由来する着色を抑制可能な光硬化性組成物を提供することができる。さらに、本発明によれば、低出力の放射線の照射に対しても高感度で硬化し高画質の画像を形成することができ、且つ、インクジェット記録用として用いた場合においても、吐出時にノズルつまりを起こし難いインク組成物を提供することができる。
【発明を実施するための最良の形態】
【００２３】
＜光硬化組成物＞
本発明の光硬化組成物は、重合性化合物の少なくとも１種と、下記一般式（Ｉ）で表される化合物の少なくとも１種と、下記一般式（II）で表される化合物の少なくとも１種とを含み、必要に応じてその他の成分を含んで構成される。
下記一般式（Ｉ）で表される化合物と、下記一般式（II）で表される化合物とを含むことで、放射線照射により高感度に硬化することができ、着色が抑制された光硬化性組成物を構成することができる。
【００２４】
（一般式（Ｉ）で表される化合物）
一般式（Ｉ）で表される化合物（以下、「特定増感色素」とも称する）は、重合開始剤や重合性化合物を含む硬化性組成物に含有することのできる有用な化合物である。本発明における特定増感色素を含有することで、硬化性組成物は、硬化性が向上し、感度が向上する。
また、特定増感色素は、一般的に使用されるチオキサントン系化合物よりも溶解性が高く、結晶性が低いため、例えばこれをインク組成物に含有させた場合、インク組成物の溶液としての安定性に優れ、且つ、これを含有するインク組成物をインクジェット記録用として用いた場合、優れた吐出安定性が得られるものと考えられる。
以下、一般式（Ｉ）で表される化合物について説明する。
【００２５】
【化１】
2009286954.tif 000006
【００２６】
一般式（Ｉ）中、ＸはＯ、Ｓ、ＮＲ５を表し、Ｒ５は、水素原子、アルキル基またはアシル基を表す。ｎは０〜２を表す。Ｒ１〜Ｒ４、Ｚ１〜Ｚ４はそれぞれ独立に水素原子または１価の置換基を示す。Ｒ１〜Ｒ４はそれぞれ隣接する２つが互いに結合して環を形成してもよい。
【００２７】
Ｘは、酸素原子、硫黄原子、又はＮＲ５を表すが、Ｒ５は水素原子、炭素数１〜１０のアルキル基またはアシル基が好ましく、水素原子、メチル基、またはアセチル基がより好ましい。Ｘとしては、酸素原子又は硫黄原子であることが好ましく、硫黄原子であることがより好ましい。
【００２８】
ｎは０〜２の整数を表す。ここで、ｎが０の場合、Ｚ２及びＺ４と結合した炭素原子は存在せず、ヘテロ原子を含むＸと、Ｚ１及びＺ３と結合した炭素原子とが直接結合して、Ｘを含む５員のヘテロ環を構成することになる。また、ｎが１の場合、Ｚ２及びＺ４と結合した炭素原子を１つとＸとを含む６員のヘテロ環を構成することになる。更に、ｎが２の場合、Ｚ２及びＺ４と結合した炭素原子を２つとＸとを含む７員のヘテロ環を構成することになる。ｎが２の場合、それぞれ２つあるＺ２及びＺ４は、互いに同じでも異なっていてもよい。
Ｒ１〜Ｒ４、Ｚ１〜Ｚ４は、それぞれ独立に水素原子または１価の置換基を示す。
【００２９】
前記１価の置換基の例としては、ハロゲン原子、アルキル基、シクロアルキル基、アラルキル基、アルケニル基、アルキニル基、アリール基、ヘテロ環基、シアノ基、ヒドロキシ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、およびイミド基を挙げることができ、各々の１価の置換基はさらに置換基を有していてもよい。以下に前記１価の置換基を更に詳しく説明する。
【００３０】
ハロゲン原子は、塩素原子、臭素原子、またはヨウ素原子が好ましい。中でも塩素原子、または臭素原子が好ましく、特に塩素原子が好ましい。
【００３１】
アルキル基には、置換されたアルキル基と無置換のアルキル基とが含まれる。置換又は無置換のアルキル基は、炭素原子数が１〜３０のアルキル基が好ましい。置換アルキル基における置換基の例としては、炭素数１〜１２の直鎖又は分岐鎖アルキル基（例えばメチル、エチル、プロピル、イソプロピル、ｓｅｃ−ブチル、ｔ−ブチル、２−エチルヘキシル、２−メチルスルホニルエチル、３−フェノキシプロピル、トリフルオロメチル）、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基（例えば、シクロペンチル）、炭素数３〜１２の直鎖又は分岐鎖シクロアルケニル基、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アリールアミノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基（例えば、メチルスルホニルアミノ）、アリールスルホニルアミノ基（例えば、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、アルキル及びアリールスルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アルキル及びアリールアゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、アルキル及びアリールスルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシ基、スルホ基、ホスホノ基及び４級アンモニウム基）が挙げられる。
【００３２】
シクロアルキル基には、置換されたシクロアルキル基と無置換のシクロアルキル基とが含まれる。置換基又は無置換のシクロアルキル基は、炭素原子数が５〜３０のシクロアルキル基が好ましい。置換基の例としては、前述の置換アルキル基における置換基して挙げたような置換基と同じものが挙げられる。
前記シクロアルキル基の例にはシクロヘキシル、シクロペンチル、または４−ｎ−ドデシルシクロヘキシルを挙げることができる。
【００３３】
アラルキル基には、置換されたアラルキル基と無置換のアラルキル基とが含まれる。置換もしくは無置換のアラルキル基としては、炭素原子数が７〜３０のアラルキル基が好ましい。置換基の例としては、前述の置換アルキル基における置換基として挙げたような置換基と同じものが挙げられる。
前記アラルキル基の例にはベンジルおよび２−フェネチルを挙げることが出来る。
【００３４】
アルケニル基は、直鎖、分岐、または環状の置換もしくは無置換のアルケニル基を表す。好ましくは炭素数２〜３０の置換又は無置換のアルケニル基である。
アルケニル基の例としては、ビニル、アリル、プレニル、ゲラニル、オレイル、２−シクロペンテン−１−イル、２−シクロヘキセン−１−イルなどを挙げることが出来る。
【００３５】
アルキニル基は、炭素数２から３０の置換又は無置換のアルキニル基が好ましく、例えば、エチニル、またはプロパルギルを挙げることが出来る。
【００３６】
アリール基は、炭素数６から３０の置換もしくは無置換のアリール基が好ましく、例えばフェニル、ｐ−トリル、ナフチル、ｍ−クロロフェニル、またはｏ−ヘキサデカノイルアミノフェニルである。置換基の例としては、前述の置換アルキル基における置換基として挙げたような置換基と同じものが挙げられる。
【００３７】
ヘテロ環基は、５又は６員の置換又は無置換の、芳香族又は非芳香族のヘテロ環化合物から１個の水素原子を取り除いた１価の置換基である。ヘテロ環基は更に縮環していてもよい。好ましくは、炭素数３から３０の５もしくは６員の芳香族のヘテロ環基である。置換基の例としては、前述の置換アルキル基における置換基として挙げたような置換基と同じものが挙げられる。
前記ヘテロ環基を、置換位置を限定せずに母体となるヘテロ環化合物で例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【００３８】
アルコキシ基は、置換アルコキシ基と無置換のアルコキシ基とが含まれる。置換もしくは無置換のアルコキシ基としては、炭素原子数が１〜３０のアルコキシ基が好ましい。置換基の例としては、前述の置換アルキル基における置換基として挙げたような置換基と同じものが挙げられる。
前記アルコキシ基の例には、メトキシ、エトキシ、イソプロポキシ、ｎ−オクチルオキシ、メトキシエトキシ、ヒドロキシエトキシおよび３−カルボキシプロポキシなどを挙げることが出来る。
【００３９】
アリールオキシ基は、炭素数６から３０の置換もしくは無置換のアリールオキシ基が好ましい。置換基の例としては、前述の置換アルキル基における置換基として挙げたような置換基と同じものが挙げられる。
前記アリールオキシ基の例には、フェノキシ、２−メチルフェノキシ、４−ｔ−ブチルフェノキシ、３−ニトロフェノキシ、２−テトラデカノイルアミノフェノキシなどを挙げることが出来る。
【００４０】
シリルオキシ基は、炭素数３から２０のシリルオキシ基が好ましく、例えば、トリメチルシリルオキシ、ｔ−ブチルジメチルシリルオキシなどを挙げることが出来る。
【００４１】
ヘテロ環オキシ基は、炭素数２から３０の置換もしくは無置換のヘテロ環オキシ基が好ましい。置換基の例としては、前述の置換アルキル基における置換基として挙げたような置換基と同じものが挙げられる。
前記ヘテロ環オキシ基の例には、例えば、１−フェニルテトラゾール−５−オキシ、２−テトラヒドロピラニルオキシなどを挙げることが出来る。
【００４２】
アシルオキシ基は、ホルミルオキシ基、炭素数２から３０の置換もしくは無置換のアルキルカルボニルオキシ基、または炭素数６から３０の置換もしくは無置換のアリールカルボニルオキシ基が好ましい。置換基の例としては、前述の置換アルキル基における置換基として挙げたような置換基と同じものが挙げられる。
前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることが出来る。
【００４３】
カルバモイルオキシ基は、炭素数１から３０の置換もしくは無置換のカルバモイルオキシ基が好ましい。置換基の例としては、前述の置換アルキル基における置換基として挙げたような置換基と同じものが挙げられる。
前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることが出来る。
【００４４】
アルコキシカルボニルオキシ基は、炭素数２から３０の置換もしくは無置換アルコキシカルボニルオキシ基が好ましい。置換基の例としては、前述の置換アルキル基における置換基として挙げたような置換基と同じものが挙げられる。
前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることが出来る。
【００４５】
アリールオキシカルボニルオキシ基は、炭素数７から３０の置換もしくは無置換のアリールオキシカルボニルオキシ基が好ましい。置換基の例としては、前述の置換アルキル基における置換基として挙げたような置換基と同じものが挙げられる。
前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることが出来る。
【００４６】
アミノ基は、炭素数１から３０の置換もしくは無置換のアルキルアミノ基、炭素数６から３０の置換もしくは無置換のアリールアミノ基が好ましい。置換基の例としては、前述の置換アルキル基における置換基として挙げたような置換基と同じものが挙げられる。
前記アミノ基の例には、例えば、アミノ、メチルアミノ、ジメチルアミノ、アニリノ、Ｎ−メチル−アニリノ、ジフェニルアミノ、ヒドロキシエチルアミノ、カルボキシエチルアミノ、スルホエチルアミノ、３，５−ジカルボキシアニリノなどを挙げることが出来る。
【００４７】
アシルアミノ基は、ホルミルアミノ基、炭素数１から３０の置換もしくは無置換のアルキルカルボニルアミノ基、または炭素数６から３０の置換もしくは無置換のアリールカルボニルアミノ基が好ましい。置換基の例としては、前述の置換アルキル基における置換基として挙げたような置換基と同じものが挙げられる。
前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることが出来る。
【００４８】
アミノカルボニルアミノ基は、炭素数１から３０の置換もしくは無置換のアミノカルボニルアミノ基が好ましい。置換基の例としては、前述の置換アルキル基における置換基として挙げたような置換基と同じものが挙げられる。
前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることが出来る。
【００４９】
アルコキシカルボニルアミノ基は、炭素数２から３０の置換もしくは無置換アルコキシカルボニルアミノ基が好ましい。置換基の例としては、前述の置換アルキル基における置換基として挙げたような置換基と同じものが挙げられる。
前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることが出来る。
【００５０】
アリールオキシカルボニルアミノ基は、炭素数７から３０の置換もしくは無置換のアリールオキシカルボニルアミノ基が好ましい。置換基の例としては、前述の置換アルキル基における置換基として挙げたような置換基と同じものが挙げられる。
前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることが出来る。
【００５１】
スルファモイルアミノ基は、炭素数０から３０の置換もしくは無置換のスルファモイルアミノ基が好ましい。置換基の例としては、前述の置換アルキル基における置換基として挙げたような置換基と同じものが挙げられる。
前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることが出来る。
【００５２】
アルキル及びアリールスルホニルアミノ基は、炭素数１から３０の置換もしくは無置換のアルキルスルホニルアミノ基、炭素数６から３０の置換もしくは無置換のアリールスルホニルアミノ基が好ましい。置換基の例としては、前述の置換アルキル基における置換基として挙げたような置換基と同じものが挙げられる。
前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることが出来る。
【００５３】
アルキルチオ基は、炭素数１から３０の置換もしくは無置換のアルキルチオ基が好ましい。置換基の例としては、前述の置換アルキル基における置換基として挙げたような置換基と同じものが挙げられる。
前記アルキルチオ基の例には、例えばメチルチオ、エチルチオ、ｎ−ヘキサデシルチオなどを挙げることが出来る。
【００５４】
アリールチオ基は炭素数６から３０の置換もしくは無置換のアリールチオ基が好ましい。置換基の例としては、前述の置換アルキル基における置換基として挙げたような置換基と同じものが挙げられる。
前記アリールチオ基の例には、例えば、フェニルチオ、ｐ−クロロフェニルチオ、ｍ−メトキシフェニルチオなどを挙げることが出来る。
【００５５】
ヘテロ環チオ基は、炭素数２から３０の置換又は無置換のヘテロ環チオ基が好ましい。置換基の例としては、前述の置換アルキル基における置換基として挙げたような置換基と同じものが挙げられる。
前記ヘテロ環チオ基の例には、例えば、２−ベンゾチアゾリルチオ、１−フェニルテトラゾール−５−イルチオなどを挙げることが出来る。
【００５６】
スルファモイル基は、炭素数０から３０の置換もしくは無置換のスルファモイル基が好ましい。置換基の例としては、前述の置換アルキル基における置換基として挙げたような置換基と同じものが挙げられる。
前記スルファモイル基の例には、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）などを挙げることが出来る。
【００５７】
アルキル及びアリールスルフィニル基は、炭素数１から３０の置換又は無置換のアルキルスルフィニル基、６から３０の置換又は無置換のアリールスルフィニル基が好ましい。置換基の例としては、前述の置換アルキル基における置換基として挙げたような置換基と同じものが挙げられる。
前記アルキル及びアリールスルフィニル基の例には、例えば、メチルスルフィニル、エチルスルフィニル、フェニルスルフィニル、ｐ−メチルフェニルスルフィニルなどを挙げることが出来る。
【００５８】
アルキル及びアリールスルホニル基は、炭素数１から３０の置換又は無置換のアルキルスルホニル基、６から３０の置換又は無置換のアリールスルホニル基が好ましい。置換基の例としては、前述の置換アルキル基における置換基として挙げたような置換基と同じものが挙げられる。
前記アルキル及びアリールスルホニル基の例には、例えば、メチルスルホニル、エチルスルホニル、フェニルスルホニル、ｐ−トルエンスルホニルなどを挙げることが出来る。
【００５９】
アシル基は、ホルミル基、炭素数２から３０の置換又は無置換のアルキルカルボニル基、炭素数７から３０の置換もしくは無置換のアリールカルボニル基、または炭素数４から３０の置換もしくは無置換の炭素原子でカルボニル基と結合しているヘテロ環カルボニル基が好ましい。置換基の例としては、前述の置換アルキル基における置換基として挙げたような置換基と同じものが挙げられる。
前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることが出来る。
【００６０】
アリールオキシカルボニル基は、炭素数７から３０の置換もしくは無置換のアリールオキシカルボニル基が好ましい。置換基の例としては、前述の置換アルキル基における置換基として挙げたような置換基と同じものが挙げられる。
前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることが出来る。
【００６１】
アルコキシカルボニル基は、炭素数２から３０の置換もしくは無置換アルコキシカルボニル基が好ましい。置換基の例としては、前述の置換アルキル基における置換基として挙げたような置換基と同じものが挙げられる。
前記アルコキシカルボニル基の例には、例えば、メトキシカルボニル、エトキシカルボニル、ｔ−ブトキシカルボニル、ｎ−オクタデシルオキシカルボニルなどを挙げることが出来る。
【００６２】
カルバモイル基は、炭素数１から３０の置換もしくは無置換のカルバモイル基が好ましい。置換基の例としては、前述の置換アルキル基における置換基として挙げたような置換基と同じものが挙げられる。
前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることが出来る。
【００６３】
ホスフィノ基は、炭素数２から３０の置換もしくは無置換のホスフィノ基が好ましい。置換基の例としては、前述の置換アルキル基における置換基として挙げたような置換基と同じものが挙げられる。
前記ホスフィノ基の例には、例えば、ジメチルホスフィノ、ジフェニルホスフィノ、メチルフェノキシホスフィノなどを挙げることが出来る。
【００６４】
ホスフィニル基は、炭素数２から３０の置換もしくは無置換のホスフィニル基が好ましい。置換基の例としては、前述の置換アルキル基における置換基として挙げたような置換基と同じものが挙げられる。
前記ホスフィニル基の例には、例えば、ホスフィニル、ジオクチルオキシホスフィニル、ジエトキシホスフィニルなどを挙げることが出来る。
【００６５】
ホスフィニルオキシ基は、炭素数２から３０の置換もしくは無置換のホスフィニルオキシ基が好ましい。置換基の例としては、前述の置換アルキル基における置換基として挙げたような置換基と同じものが挙げられる。
前記ホスフィニルオキシ基の例には、例えば、ジフェノキシホスフィニルオキシ、ジオクチルオキシホスフィニルオキシなどを挙げることが出来る。
【００６６】
ホスフィニルアミノ基は、炭素数２から３０の置換もしくは無置換のホスフィニルアミノ基が好ましい。置換基の例としては、前述の置換アルキル基における置換基として挙げたような置換基と同じものが挙げられる。
前記ホスフィニルアミノ基の例には、例えば、ジメトキシホスフィニルアミノ、ジメチルアミノホスフィニルアミノなどを挙げることが出来る。
【００６７】
シリル基は、炭素数３から３０の置換もしくは無置換のシリル基が好ましい。置換基の例としては、前述の置換アルキル基における置換基として挙げたような置換基と同じものが挙げられる。
前記シリル基の例には、例えば、トリメチルシリル、ｔ−ブチルジメチルシリル、フェニルジメチルシリルなどを挙げることが出来る。
【００６８】
イミド基としては、例えば、Ｎ−スクシンイミド、Ｎ−フタルイミドなどを挙げることが出来る。
【００６９】
Ｒ１〜Ｒ４は、それぞれ隣接する２つが互いに結合して環を形成してもよい。これらが環を形成する場合の環構造としては、５〜６員環の脂肪族環、芳香族環などが挙げられ、炭素原子以外の元素を含む複素環であってもよい。また、形成された環同士がさらに結合して、２核環、例えば、縮合環を形成していてもよい。さらにこれらの環構造は、前記Ｒ１〜Ｒ４、Ｚ１〜Ｚ４における１価の置換基として例示した置換基をさらに有していてもよい。形成された環構造が複素環である場合のヘテロ原子の例としては、Ｎ、Ｏ、及びＳを挙げることができる。
【００７０】
一般式（Ｉ）で表される化合物（特定増感色素）は、下記一般式（Ｉ−Ａ）に示される化合物であることがさらに好ましい。以下、一般式（Ｉ−Ａ）について詳細に説明する。
【００７１】
【化２】
2009286954.tif 000007
【００７２】
前記一般式（Ｉ−Ａ）中、Ｘは、Ｏ（酸素原子）、Ｓ（硫黄原子）、またはＮＲ５を表し、Ｒ５はアルキル基またはアシル基を表す。
本発明においてＲ５は、水素原子、メチル基またはアセチル基であることが好ましい。またＸは、感度の観点から、酸素原子、または硫黄原子が好ましく、硫黄原子がより好ましい。
【００７３】
Ｒ６〜Ｒ９、Ｚ５〜Ｚ８は、それぞれ独立に、水素原子または１価の置換基を示す。Ｒ６〜Ｒ９、Ｚ５〜Ｚ８で表される１価の置換基は、前記一般式（Ｉ）のＲ１〜Ｒ４、Ｚ１〜Ｚ４で例示した１価の置換基と同様である。
本発明における一般式（Ｉ−Ａ）に関して、好ましいＲ６〜Ｒ９、Ｚ５〜Ｚ８の例を以下に示す。
【００７４】
Ｒ６〜Ｒ９としては、水素原子、ハロゲン原子、アルキル基、アリール基、ヘテロ環基、シアノ基、アルコキシ基、アリールオキシ基、シリルオキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルキルチオ基、アリールチオ基、スルファモイル基、アシル基、アリールオキシカルボニル基、アルコキシカルボニル基、カルバモイル基が好ましく、水素原子、ハロゲン原子、アルキル基、アルコキシ基、アミノ基（アルキルアミノ基、アリールアミノ基）、アシル基がより好ましく、水素原子、ハロゲン原子、アルキル基、アルコキシ基が特に好ましい。各々はさらに置換基を有していてもよい。
【００７５】
Ｒ６〜Ｒ９はそれぞれ隣接する２つが互いに結合して環を形成してもよい。これらが環を形成する場合の環構造としては、５〜６員環の脂肪族環、芳香族環などが挙げられ、炭素原子以外の元素を含む複素環であってもよく、また、形成された環同士がさらに結合して、２核環、例えば、縮合環を形成していてもよい。さらにこれらの環構造は、前記Ｒ１〜Ｒ４、Ｚ１〜Ｚ４における１価の置換基として例示した置換基をさらに有していてもよい。形成された環構造が複素環である場合のヘテロ原子の例としては、Ｎ、Ｏ、及びＳを挙げることができる。
【００７６】
Ｚ５〜Ｚ８としては、水素原子、アルキル基、アリール基、ヘテロ環基、ヒドロキシル基、アルコキシ基、アリールオキシ基、アシルオキシ基、アシル基、アリールオキシカルボニル基、アルコキシカルボニル基、カルバモイル基が好ましく、水素原子、アルキル基、アシル基、アリールオキシカルボニル基、アルコキシカルボニル基、カルバモイル基がより好ましく、水素原子、アルキル基、アルコキシカルボニル基、カルバモイル基が特に好ましい。各々は前記Ｒ１〜Ｒ４、Ｚ１〜Ｚ４における１価の置換基として例示した置換基をさらに有していてもよい。本発明においては、Ｚ６およびＺ８の少なくともどちらか一方は、１価の置換基であることがより好ましい。
【００７７】
本発明において一般式（Ｉ）で表される化合物は、感度の観点から、Ｘが酸素原子または硫黄原子であって、Ｒ１〜Ｒ４が水素原子、ハロゲン原子、アルキル基、アルコキシ基、アミノ基（アルキルアミノ基、アリールアミノ基）、またはアシル基であって、ｎが１であって、Ｚ１〜Ｚ４が水素原子、アルキル基、アシル基、アリールオキシカルボニル基、アルコキシカルボニル基、またはカルバモイル基であることが好ましく、Ｘが硫黄原子であって、Ｒ１〜Ｒ４が水素原子、ハロゲン原子、アルキル基、またはアルコキシ基であって、ｎが１であって、Ｚ１〜Ｚ４が水素原子、アルキル基、アルコキシカルボニル基、またはカルバモイル基であることがより好ましい。
【００７８】
なお、本発明に係る一般式（Ｉ）で表される化合物（特定増感色素）は、例えば、特開２００４−１８９６９５号公報、「Ｔｅｔｒａｈｅｄｒｏｎ」第４９巻，ｐ９３９（１９９３年）、「Ｊｏｕｒｎａｌ  ｏｆ  Ｏｒｇａｎｉｃ  Ｃｈｅｍｉｓｔｒｙ」  ｐ８９３（１９４５年）、「Ｊｏｕｒｎａｌ  ｏｆ  Ｏｒｇａｎｉｃ  Ｃｈｅｍｉｓｔｒｙ」  ｐ４９３９（１９６５年）、及び、ＥＰ１７７２７７４Ａ２、などに記載の公知の方法によって合成することができる。
【００７９】
以下に、前記特定増感色素の具体例として、例示化合物（I−１）〜（I−１０８）を示すが、本発明はこれらに限定されるものではない。なお、下記特定増感色素の構造式は簡略構造式により記載しており、特に元素や置換基の明示がない実線等は、炭化水素基を表す。
【００８０】
【化３】
2009286954.tif 000008
【００８１】
【化４】
2009286954.tif 000009
【００８２】
【化５】
2009286954.tif 000010
【００８３】
【化６】
2009286954.tif 000011
【００８４】
【化７】
2009286954.tif 000012
【００８５】
【化８】
2009286954.tif 000013
【００８６】
上記例示化合物（Ｉ−１）〜（Ｉ−１０８）の中でも、感度の点で、（Ｉ−１）〜（Ｉ−２３）、（Ｉ−５５）〜（Ｉ−６５）及び（Ｉ−９７）〜（Ｉ−１０１）がより好ましく、（Ｉ−１４）〜（I−１９）、（Ｉ−６３）及び（I−９７）が更に好ましく、（I−１４）、（I−１７）、及び（I−１９）が特に好ましい
【００８７】
本発明において、一般式（Ｉ）で表される化合物（特定増感色素）の光硬化性組成物中の含有率は、感度の観点から、全固形分に対して、０．０５質量％〜３０質量％であることが好ましく、０．１質量％〜２０質量％であることがより好ましい。
また、後述する重合開始剤との関連においては、重合開始剤：特定増感色素の質量比で２００：１〜１：２００であることが好ましく、５０：１〜１：５０がより好ましく、２０：１〜１：５の量で含まれることがさらに好ましい。
本発明における特定増感色素は、可視光領域における吸収が殆どないため、インク組成物の色相に影響を与える懸念がないという利点をも有するものである。
【００８８】
（一般式（II）で表される化合物）
本発明の光硬化性組成物は、一般式（II）で表される化合物（以下、「特定化合物」とも称する）の少なくとも１種を含有する。本発明における一般式（II）で表される化合物は、前記特定増感色素と共に重合開始剤や重合性化合物を含む光硬化性組成物に含有することのできる有用な化合物である。本発明においては特定化合物と特定増感色素を併用することで、光硬化性組成物、特にカチオン重合性の光硬化性組成物において硬化性が良好になり、感度が向上する。
以下、一般式（II）で表される化合物について説明する。
【００８９】
【化９】
2009286954.tif 000014
【００９０】
一般式（II）中、Ｘａは水素原子又は１価の置換基を表す。Ｒ１a〜Ｒ５aはそれぞれ独立に水素原子又は１価の置換基を表す。Ｒ４aとＲ５aは互いに連結して環を形成してもよい。
【００９１】
Ｘａで表される１価の置換基としては、酸素原子に置換可能な置換基であれば特に制限はないが、例えば、アルキル基、シクロアルキル基、アリール基、ヘテロ環基、アシル基、アルコキシカルボニル基、アリールオキシカルボニル基、カルバモイル基、およびシリル基などを挙げることができ、各々はさらに置換基を有していてもよい。
本発明においてＸａとしては、水素原子、置換または無置換のアルキル基が好ましく、水素原子がより好ましい。
【００９２】
Ｒ１a〜Ｒ５aで表される１価の置換基としては、ベンゼン環に置換可能な基であれば特に制限はない。Ｒ１a〜Ｒ５aとして、好ましくは水素原子、ハロゲン原子、アルキル基（シクロアルキル基、ビシクロアルキル基等の環状アルキル基を含む）、アルケニル基（シクロアルケニル基、ビシクロアルケニル基等の環状アルケニル基を含む）、アルキニル基、アリール基、ヘテロ環基、シアノ基、ヒドロキシル基、ニトロ基、カルボキシ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、スルホ基、アルキル及びアリールスルフィニル基、アルキル及びアリールスルホニル基、アシル基、アリールオキシカルボニル基、アルコキシカルボニル基、カルバモイル基、アリール及びヘテロ環アゾ基、イミド基、ホスフィノ基、ホスフィニル基、ホスフィニルオキシ基、ホスフィニルアミノ基、シリル基が挙げられる。
【００９３】
また、Ｒ４aとＲ５aは互いに連結して環を形成してもよい。Ｒ４aとＲ５aが互いに連結して環を形成する場合、Ｒ４ａとＲ５ａとがそれぞれが結合する炭素原子とともにベンゼン環を形成し、一般式（II）で表される化合物がナフトール誘導体であることが特に好ましい。また前記ナフトール誘導体は前記Ｒ１a〜Ｒ５aの例で挙げた置換基と同じ置換基を有していてもよい。
【００９４】
本発明において、Ｒ１ａは水素原子、置換又は無置換のアシルアミノ基、置換又は無置換のアルコキシカルボニル基、置換又は無置換のアリールオキシカルボニル基、置換又は無置換のカルバモイル基が好ましく、置換又は無置換のアシルアミノ基、置換又は無置換のカルバモイル基がより好ましい。
またＲ２ａは水素原子が好ましい。Ｒ３ａはハロゲン原子、置換又は無置換のアルコキシ基、置換又は無置換のアリールオキシ基、置換又は無置換のヘテロ環オキシ基がより好ましい。Ｒ４ａとＲ５ａは水素原子、ハロゲン原子、置換又は無置換のアルキル基であることが好ましく、Ｒ４ａとＲ５ａとが互いに連結してベンゼン環を形成することもまた好ましい。
さらに前記一般式（II）は、下記一般式（III）であることが好ましい。
【００９５】
【化１０】
2009286954.tif 000015
【００９６】
一般式（III）中、Ｘｂは水素原子、置換又は無置換のアルキル基、置換又は無置換のアリール基、置換又は無置換のアシル基、置換又は無置換のアルコキシカルボニル基、置換又は無置換のアリールオキシカルボニル基、置換又は無置換のカルバモイル基を表す。Ｒ１ｂは水素原子、ハロゲン原子、置換又は無置換のアルキル基、置換又は無置換のアルコキシ基、置換又は無置換のアリールオキシ基、アミノ基、置換又は無置換のアシル基、置換又は無置換のアシルアミノ基、置換又は無置換のアルキル及びアリールスルホニルアミノ基、置換又は無置換のアルコキシカルボニル基、置換又は無置換のアリールオキシカルボニル基、置換又は無置換のカルバモイル基を表す。Ｒ２ｂは水素原子、ハロゲン原子、置換又は無置換のアルキル基、置換又は無置換のアルコキシ基、置換又は無置換のアリールオキシ基、置換又は無置換のヘテロ環オキシ基、置換又は無置換のアルキルチオ基、置換又は無置換のアリールチオ基、置換又は無置換のアシルオキシ基、置換又は無置換のアルコキシカルボニル基、置換又は無置換のアリールオキシカルボニル基を表す。Ｒ３ｂ、Ｒ４ｂは水素原子又は１価の置換基を表す。Ｒ３ｂとＲ４ｂは互いに連結して縮合環を形成してもよい。
【００９７】
一般式（III）中、Ｘｂは水素原子、置換又は無置換のアルキル基、置換又は無置換のアリール基、置換又は無置換のアシル基、置換又は無置換のアルコキシカルボニル基、置換又は無置換のアリールオキシカルボニル基、置換又は無置換のカルバモイル基を表す。Ｘｂは水素原子、置換又は無置換のアルキル基がより好ましく、水素原子がさらに好ましい。
【００９８】
一般式（III）中、Ｒ１ｂは水素原子、ハロゲン原子、置換又は無置換のアルキル基、置換又は無置換のアルコキシ基、置換又は無置換のアリールオキシ基、アミノ基、置換又は無置換のアシル基、置換又は無置換のアシルアミノ基、置換又は無置換のアルキル及びアリールスルホニルアミノ基、置換又は無置換のアルコキシカルボニル基、置換又は無置換のアリールオキシカルボニル基、置換又は無置換のカルバモイル基を表す。Ｒ１ｂは水素原子、置換又は無置換のアシルアミノ基、置換又は無置換のアルコキシカルボニル基、置換又は無置換のアリールオキシカルボニル基、置換又は無置換のカルバモイル基が好ましく、置換又は無置換のアシルアミノ基、置換又は無置換のカルバモイル基がさらに好ましい。
【００９９】
Ｒ２ｂは水素原子、ハロゲン原子、置換又は無置換のアルキル基、置換又は無置換のアルコキシ基、置換又は無置換のアリールオキシ基、置換又は無置換のヘテロ環オキシ基、置換又は無置換のアルキルチオ基、置換又は無置換のアリールチオ基、置換又は無置換のアシルオキシ基、置換又は無置換のアルコキシカルボニル基、置換又は無置換のアリールオキシカルボニル基を表す。Ｒ２ｂはハロゲン原子、置換又は無置換のアルコキシ基、置換又は無置換のアリールオキシ基、置換又は無置換のヘテロ環オキシ基がより好ましい。
【０１００】
一般式（III）中、Ｒ３ｂ、Ｒ４ｂで表される１価の置換基はベンゼン環に置換可能であれば特に制限はなく、前記一般式（II）のＲ１a〜Ｒ５aで挙げた置換基が挙げられる。Ｒ３ｂ、Ｒ４ｂは各々独立に水素原子、ハロゲン原子、置換又は無置換のアルキル基であることが好ましい。
【０１０１】
また、Ｒ３ｂとＲ４ｂは互いに連結して環を形成してもよい。Ｒ３ｂとＲ４ｂが互いに連結して環を形成する場合、形成される環がベンゼン環であって、一般式（III）で表される化合物がナフトール誘導体となることが好ましい。
【０１０２】
一般式（III）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
具体的には、Ｘｂが水素原子、又は置換もしくは無置換のアルキル基であって、Ｒ１ｂが水素原子、置換もしくは無置換のアシルアミノ基、置換もしくは無置換のアルコキシカルボニル基、置換もしくは無置換のアリールオキシカルボニル基、又は置換もしくは無置換のカルバモイル基であって、Ｒ２ｂがハロゲン原子、置換もしくは無置換のアルコキシ基、置換もしくは無置換のアリールオキシ基、又は置換もしくは無置換のヘテロ環オキシ基であって、Ｒ３ｂ、Ｒ４ｂが各々独立に水素原子、ハロゲン原子、又は置換もしくは無置換のアルキル基、又は、Ｒ３ｂとＲ４ｂとが互いに結合してベンゼン環を形成することが好ましい。より好ましくはＸｂが水素原子であって、Ｒ１ｂが置換もしくは無置換のアシルアミノ基、又は置換もしくは無置換のカルバモイル基であって、Ｒ２ｂはハロゲン原子、置換もしくは無置換のアルコキシ基、又は置換もしくは無置換のアリールオキシ基であって、Ｒ３ｂとＲ４ｂとが互いに結合してベンゼン環を形成する場合である。
【０１０３】
さらに前記一般式（III）で表される化合物は、下記一般式（IV）で表される化合物であることが好ましい。
【０１０４】
【化１１】
2009286954.tif 000016
【０１０５】
一般式（IV）中、Ｘｃは水素原子、置換又は無置換のアルキル基、置換又は無置換のアリール基、置換又は無置換のアシル基、置換又は無置換のアルコキシカルボニル基、置換又は無置換のアリールオキシカルボニル基、置換又は無置換のカルバモイル基を表す。Ｒ１ｃは水素原子、ハロゲン原子、置換又は無置換のアルキル基、置換又は無置換のアルコキシ基、置換又は無置換のアリールオキシ基、アミノ基、置換又は無置換のアシル基、置換又は無置換のアシルアミノ基、置換又は無置換のアルキル及びアリールスルホニルアミノ基、置換又は無置換のアルコキシカルボニル基、置換又は無置換のアリールオキシカルボニル基、置換又は無置換のカルバモイル基を表す。Ｒ２ｃは水素原子、ハロゲン原子、置換又は無置換のアルキル基、置換又は無置換のアルコキシ基、置換又は無置換のアリールオキシ基、置換又は無置換のヘテロ環オキシ基、置換又は無置換のアルキルチオ基、置換又は無置換のアリールチオ基、置換又は無置換のアシルオキシ基、置換又は無置換のアルコキシカルボニル基、置換又は無置換のアリールオキシカルボニル基を表す。Ｒ３ｃ〜Ｒ６ｃは水素原子又は１価の置換基を表す。
【０１０６】
一般式（IV）中、Ｘｃは前記一般式（III）中のＸｂと同様の置換基であり、またその好ましい範囲も同様である。
【０１０７】
一般式（IV）中、Ｒ１ｃで表される置換基は、前記一般式（III）中のＲ１ｂと同様の置換基である。Ｒ１ｃは水素原子、置換又は無置換のアシルアミノ基、置換又は無置換のアルコキシカルボニル基、置換又は無置換のアリールオキシカルボニル基、置換又は無置換のカルバモイル基が好ましく、置換又は無置換のアシルアミノ基、置換又は無置換のカルバモイル基がさらに好ましく、置換又は無置換のカルバモイル基が特に好ましい。
【０１０８】
一般式（IV）中、Ｒ２ｃで表される置換基は、前記一般式（III）中のＲ２ｂと同様の置換基である。Ｒ２ｃはハロゲン原子、置換又は無置換のアルコキシ基、置換又は無置換のアリールオキシ基、置換又は無置換のヘテロ環オキシ基が好ましく、置換又は無置換のアルコキシ基、置換又は無置換のアリールオキシ基がより好ましい。
【０１０９】
一般式（IV）中、Ｒ３ｃ〜Ｒ６ｃで表される置換基は、各々独立に一般式（III）中のＲ３ｂ、Ｒ４ｂと同様の置換基であり、またその好ましい範囲も同様である。
【０１１０】
一般式（IV）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
具体的には、Ｘｃが水素原子、又は置換もしくは無置換のアルキル基であって、Ｒ１ｃが水素原子、置換もしくは無置換のアシルアミノ基、置換もしくは無置換のアルコキシカルボニル基、置換もしくは無置換のアリールオキシカルボニル基、又は置換もしくは無置換のカルバモイル基であって、Ｒ２ｃがハロゲン原子、置換もしくは無置換のアルコキシ基、置換もしくは無置換のアリールオキシ基、又は置換もしくは無置換のヘテロ環オキシ基であって、Ｒ３ｃ〜Ｒ６ｃが各々独立に水素原子、ハロゲン原子、又は置換もしくは無置換のアルキル基であることが好ましい。より好ましくはＸｃが水素原子であって、Ｒ１ｂが置換もしくは無置換のアシルアミノ基、又は置換カルバモイル基であって、Ｒ２ｃはハロゲン原子、置換もしくは無置換のアルコキシ基、又は置換もしくは無置換のアリールオキシ基であって、Ｒ３ｃｂ〜Ｒ４６ｃが水素原子である。
【０１１１】
本発明における一般式（II）で表される化合物は、市販のものを用いても、また常法により適宜合成したものを用いてもよい。
以下、本発明における一般式（II）で表される化合物の好ましい具体例として、例示化合物（Ａ−１）〜（Ａ−６８）を示すが、本発明はこれらに限定されるものではない。
【０１１２】
【化１２】
2009286954.tif 000017
【０１１３】
【化１３】
2009286954.tif 000018
【０１１４】
【化１４】
2009286954.tif 000019
【０１１５】
【化１５】
2009286954.tif 000020
【０１１６】
【化１６】
2009286954.tif 000021
【０１１７】
【化１７】
2009286954.tif 000022
【０１１８】
【化１８】
2009286954.tif 000023
【０１１９】
上記例示化合物（Ａ−１）〜（Ａ−６８）の中でも、感度の点で、（Ａ−２）、（Ａ−４）、（Ａ−９）、（Ａ−１６）、（Ａ−２８）、（Ａ−３７）、（Ａ−４８）、（Ａ−５９）、（Ａ−６２）、（Ａ−６４）がより好ましく、（Ａ−４）、（Ａ−９）、（Ａ−２８）、（Ａ−３７）、（Ａ−４８）が更に好ましく、（Ａ−４）および（Ａ−４８）が特に好ましい。
【０１２０】
本発明において、前記一般式（II）で表される化合物（特定化合物）の光硬化性組成物中における含有量は、感度の点から、全固形分に対して、０．１質量％〜１０．０質量％であることが好ましく、１．０質量％〜５．０質量％であることがより好ましい。
また、前記特定化合物と前記特定増感色素との質量比率としては、特定増感色素：特定化合物の質量比で１：１０〜１０：１であることが好ましく、１：２〜５：１がより好ましく、１：１〜３：１の質量比率であることが更に好ましい。
【０１２１】
（重合性化合物）
本発明の光硬化性組成物は、重合性化合物の少なくとも１種を含有する。前記重合性化合物としては、カチオン重合性化合物およびラジカル重合性化合物等を挙げることができる。
【０１２２】
−カチオン重合性化合物−
本発明に用いうるカチオン重合性化合物としては、後述する放射線の照射により酸を発生する化合物（光酸発生剤）から発生する酸により重合反応を開始して、硬化することができる化合物が好ましい。例えば、光カチオン重合性化合物として知られる各種公知のカチオン重合性のモノマーを使用することができる。カチオン重合性化合物としては、例えば、特開平６−９７１４号、特開２００１−３１８９２号、同２００１−４００６８号、同２００１−５５５０７号、同２００１−３１０９３８号、同２００１−３１０９３７号、同２００１−２２０５２６号などの各公報に記載されているエポキシ化合物、ビニルエーテル化合物、オキセタン化合物などが挙げられる。
【０１２３】
エポキシ化合物としては、芳香族エポキシド及び脂環式エポキシドなどが挙げられる。また前記エポキシ化合物としては単官能のものであっても、多官能のものであってもよい。
多官能の芳香族エポキシドとしては、少なくとも１個の芳香族核を有する多価フェノール或いはそのアルキレンオキサイド付加体とエピクロルヒドリンとの反応によって製造されるジ又はポリグリシジルエーテルが挙げられ、例えば、ビスフェノールＡ或いはそのアルキレンオキサイド付加体のジ又はポリグリシジルエーテル、水素添加ビスフェノールＡ或いはそのアルキレンオキサイド付加体のジ又はポリグリシジルエーテル、並びにノボラック型エポキシ樹脂等が挙げられる。ここでアルキレンオキサイドとしては、エチレンオキサイド及びプロピレンオキサイド等が挙げられる。
【０１２４】
脂環式エポキシドとしては、少なくとも１個のシクロへキセン又はシクロペンテン環等のシクロアルカン環を有する化合物を、過酸化水素、過酸等の適当な酸化剤でエポキシ化することによって得られる、シクロヘキセンオキサイド又はシクロペンテンオキサイド含有化合物が好ましく挙げられる。
多官能の脂肪族エポキシドとしては、脂肪族多価アルコール或いはそのアルキレンオキサイド付加体のジ又はポリグリシジルエーテル等があり、その代表例としては、エチレングリコールのジグリシジルエーテル、プロピレングリコールのジグリシジルエーテル又は１，６−ヘキサンジオールのジグリシジルエーテル等のアルキレングリコールのジグリシジルエーテル、グリセリン或いはそのアルキレンオキサイド付加体のジ又はトリグリシジルエーテル等の多価アルコールのポリグリシジルエーテル、ポリエチレングリコール或いはそのアルキレンオキサイド付加体のジグリシジルエーテル、ポリプロピレングリコール或いはそのアルキレンオキサイド付加体のジグリシジルエーテルに代表されるポリアルキレングリコールのジグリシジルエーテル等が挙げられる。ここでアルキレンオキサイドとしては、エチレンオキサイド及びプロピレンオキサイド等が挙げられる。
【０１２５】
以下に、本発明に用いることのできる単官能及び多官能のエポキシ化合物を例示する。
単官能エポキシ化合物の例としては、例えば、フェニルグリシジルエーテル、ｐ−ｔｅｒｔ−ブチルフェニルグリシジルエーテル、ブチルグリシジルエーテル、２−エチルヘキシルグリシジルエーテル、アリルグリシジルエーテル、１，２−ブチレンオキサイド、１，３−ブタジエンモノオキサイド、１，２−エポキシドデカン、エピクロロヒドリン、１，２−エポキシデカン、スチレンオキサイド、シクロヘキセンオキサイド、３−メタクリロイルオキシメチルシクロヘキセンオキサイド、３−アクリロイルオキシメチルシクロヘキセンオキサイド、３−ビニルシクロヘキセンオキサイド等が挙げられる。
【０１２６】
また、多官能エポキシ化合物の例としては、例えば、ビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、エポキシノボラック樹脂、水添ビスフェノールＡジグリシジルエーテル、水添ビスフェノールＦジグリシジルエーテル、水添ビスフェノールＳジグリシジルエーテル、３，４−エポキシシクロヘキシルメチル−３’，４’−エポキシシクロヘキサンカルボキシレート、２−（３，４−エポキシシクロヘキシル−５，５−スピロ−３，４−エポキシ）シクロヘキサン−メタ−ジオキサン、ビス（３，４−エポキシシクロヘキシルメチル）アジペート、ビニルシクロヘキセンオキサイド、４−ビニルエポキシシクロヘキサン、ビス（３，４−エポキシ−６−メチルシクロヘキシルメチル）アジペート、３，４−エポキシ−６−メチルシクロヘキシル−３’，４’−エポキシ−６’−メチルシクロヘキサンカルボキシレート、メチレンビス（３，４−エポキシシクロヘキサン）、ジシクロペンタジエンジエポキサイド、エチレングリコールのジ（３，４−エポキシシクロヘキシルメチル）エーテル、エチレンビス（３，４−エポキシシクロヘキサンカルボキシレート）、エポキシヘキサヒドロフタル酸ジオクチル、エポキシヘキサヒドロフタル酸ジ−２−エチルヘキシル、１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類、１，１，３−テトラデカジエンジオキサイド、リモネンジオキサイド、１，２，７，８−ジエポキシオクタン、１，２，５，６−ジエポキシシクロオクタン等が挙げられる。
【０１２７】
これらのエポキシ化合物の中でも、芳香族エポキシド及び脂環式エポキシドが、硬化速度に優れるという観点から好ましく、特に脂環式エポキシドが好ましい。
また、硬化性の観点から単官能エポキシ化合物が好ましく、単官能の脂環式エポキシ化合物がより好ましい。
【０１２８】
ビニルエーテル化合物としては、単官能ビニルエーテル化合物であっても、多官能ビニルエーテル化合物であってもよい。
以下に、単官能ビニルエーテルと多官能ビニルエーテルを例示する。
【０１２９】
単官能ビニルエーテルの例としては、例えば、メチルビニルエーテル、エチルビニルエーテル、ｎ−プロピルビニルエーテル、ｉ−プロピルビニルエーテル、イソプロペニルエーテル−Ｏ−プロピレンカーボネート、ｎ−ブチルビニルエーテル、ｉ−ブチルビニルエーテル、ｔ−ブチルビニルエーテル、２−エチルヘキシルビニルエーテル、ｎ−ノニルビニルエーテル、ドデシルビニルエーテル、オクタデシルビニルエーテル、シクロヘキシルビニルエーテル、シクロヘキシルメチルビニルエーテル、４−メチルシクロヘキシルメチルビニルエーテル、シクロヘキサンジメタノーモノビニルエーテル、ベンジルビニルエーテル、ジシクロペンテニルビニルエーテル、２−ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフルフリルビニルエーテル、２−ヒドロキシエチルビニルエーテル、２−ヒドロキシプロピルビニルエーテル、４−ヒドロキシブチルビニルエーテル、４−ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル、フェノキシポリエチレングリコールビニルエーテル等が挙げられる。
【０１３０】
また、多官能ビニルエーテルの例としては、例えば、エチレングリコールジビニルエーテル、ジエチレングリコールジビニルエーテル、トリエチレングリコールジビニルエーテル、ポリエチレングリコールジビニルエーテル、プロピレングリコールジビニルエーテル、ジプロピレングリコールジビニルエーテル、ブチレングリコールジビニルエーテル、ヘキサンジオールジビニルエーテル、ビスフェノールＡアルキレンオキサイドジビニルエーテル、ビスフェノールＦアルキレンオキサイドジビニルエーテルなどのジビニルエーテル類；トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキサイド付加トリメチロールプロパントリビニルエーテル、プロピレンオキサイド付加トリメチロールプロパントリビニルエーテル、エチレンオキサイド付加ジトリメチロールプロパンテトラビニルエーテル、プロピレンオキサイド付加ジトリメチロールプロパンテトラビニルエーテル、エチレンオキサイド付加ペンタエリスリトールテトラビニルエーテル、プロピレンオキサイド付加ペンタエリスリトールテトラビニルエーテル、エチレンオキサイド付加ジペンタエリスリトールヘキサビニルエーテル、プロピレンオキサイド付加ジペンタエリスリトールヘキサビニルエーテルなどの多官能ビニルエーテル類等が挙げられる。
ビニルエーテル化合物としては、ジ又はトリビニルエーテル化合物が、硬化性、被記録媒体との密着性、形成された画像の表面硬度などの観点から好ましく、特にジビニルエーテル化合物が好ましい。
【０１３１】
またオキセタン化合物としては、特開２００１−２２０５２６号、同２００１−３１０９３７号、同２００３−３４１２１７号の各公報に記載される如き、公知のオキセタン化合物（オキセタン環を有する化合物）を任意に選択して使用できる。
本発明の光硬化性組成物に使用しうるオキセタン環を有する化合物としては、その構造内にオキセタン環を１〜４個有する化合物が好ましい。このような化合物を使用することで、組成物の粘度をハンドリング性の良好な範囲に維持することが容易となる。
【０１３２】
本発明のインク組成物に使用される分子内に１〜２個のオキセタン環を有する化合物としては、下記式（１）〜（３）で示されるオキセタン化合物等が挙げられる。
【０１３３】
【化１９】
2009286954.tif 000024
【０１３４】
Ｒａ１は、水素原子、炭素数１〜６のアルキル基、炭素数１〜６のフルオロアルキル基、アリル基、アリール基、フリル基又はチエニル基を表す。分子内に２つのＲａ１が存在する場合、それらは同じであっても異なるものであってもよい。
アルキル基としては、メチル基、エチル基、プロピル基、ブチル基等が挙げられ、フルオロアルキル基としては、前記アルキル基の水素原子の少なくとも１つがフッ素原子で置換されたものが好ましく挙げられる。
【０１３５】
Ｒａ２は、水素原子、炭素数１〜６個のアルキル基、炭素数２〜６個のアルケニル基、芳香環を有する基、炭素数２〜６個のアルキルカルボニル基、炭素数２〜６個のアルコキシカルボニル基、炭素数２〜６個のＮ−アルキルカルバモイル基を表す。アルキル基としては、メチル基、エチル基、プロピル基、ブチル基等が挙げられ、アルケニル基としては、１−プロペニル基、２−プロペニル基、２−メチル−１−プロペニル基、２−メチル−２−プロペニル基、１−ブテニル基、２−ブテニル基、３−ブテニル基等が挙げられ、芳香環を有する基としては、フェニル基、ベンジル基、フルオロベンジル基、メトキシベンジル基、フェノキシエチル基等が挙げられる。アルキルカルボニル基としては、エチルカルボニル基、プロピルカルボニル基、ブチルカルボニル基等が、アルキコキシカルボニル基としては、エトキシカルボニル基、プロポキシカルボニル基、ブトキシカルボニル基等が、Ｎ−アルキルカルバモイル基としては、エチルカルバモイル基、プロピルカルバモイル基、ブチルカルバモイル基、ペンチルカルバモイル基等が挙げられる。また、Ｒａ２は置換基をさらに有していてもよく、置換基としては、１〜６のアルキル基、フッ素原子が挙げられる。
【０１３６】
Ｒａ３は、炭素数１〜１５の線状又は分枝状アルキレン基（例えば、エチレン基、プロピレン基、ブチレン基等）、線状又は分枝状の２価の不飽和炭化水素基（例えば、プロペニレン基、メチルプロペニレン基、ブテニレン基等）、カルボニル基又はカルボニル基を含むアルキレン基、カルボキシル基を含むアルキレン基、カルバモイル基を含むアルキレン基、ポリ（アルキレンオキシ）基（例えば、ポリ（エチレンオキシ）基、ポリ（プロピレンオキシ）基等）、又は、以下に示す基を表す。
【０１３７】
【化２０】
2009286954.tif 000025
【０１３８】
Ｒａ３が上記多価基である場合、Ｒａ４は、水素原子、炭素数１〜４個のアルキル基、炭素数１〜４個のアルコキシ基、ハロゲン原子、ニトロ基、シアノ基、メルカプト基、低級アルキルカルボキシル基、カルボキシル基、又はカルバモイル基を表す。
Ｒａ５は、酸素原子、硫黄原子、メチレン基、ＮＨ、ＳＯ、ＳＯ２、Ｃ（ＣＦ３）２、又は、Ｃ（ＣＨ３）２を表す。
Ｒａ６は、炭素数１〜４個のアルキル基、又は、アリール基を表し、ｎは０〜２，０００の整数である。Ｒａ７は炭素数１〜４個のアルキル基、アリール基、又は、下記構造を有する１価の置換基を表す。下記式中、Ｒａ８は炭素数１〜４個のアルキル基、又はアリール基であり、ｍは０〜１００の整数である。
【０１３９】
【化２１】
2009286954.tif 000026
【０１４０】
前記式（１）で表されるオキセタン化合物として具体的には、３−エチル−３−ヒドロキシメチルオキセタン（ＯＸＴ−１０１：東亞合成（株）製）、３−エチル−３−（２−エチルヘキシロキシメチル）オキセタン（ＯＸＴ−２１２：東亞合成（株）製）、３−エチル−３−フェノキシメチルオキセタン（ＯＸＴ−２１１：東亞合成（株）製）が挙げられる。また式（２）で表されるオキセタン化合物としては、１，４−ビス［（３−エチル−３−オキセタニルメトキシ）メチル］ベンゼン（ＯＸＴ−１２１：東亞合成（株））が挙げられる。また式（３）で表されるオキセタン化合物としては、ビス（３−エチル−３−オキセタニルメチル）エーテル（ＯＸＴ−２２１：東亞合成（株））が挙げられる。
【０１４１】
更に３〜４個のオキセタン環を有するオキセタン化合物としては、下記式（４）で示される化合物が挙げられる。
【０１４２】
【化２２】
2009286954.tif 000027
【０１４３】
上記式（４）において、Ｒａ１は、前記式（１）におけるものと同義である。また、多価連結基であるＲａ９としては、例えば、下記式Ａ〜Ｃで示される炭素数１〜１２の分枝状アルカンに由来する基、下記Ｄで示される分枝状ポリアルキレンオキシ化合物に由来する基又は下記Ｅで示される分枝状ジシロキサン化合物に由来する基等が挙げられる。またｊは、３又は４である。
【０１４４】
【化２３】
2009286954.tif 000028
【０１４５】
上記式Ａにおいて、Ｒａ１０はメチル基、エチル基又はプロピル基を表す。また上記式Ｄにおいて、ｐは１〜１０の整数を表す。
【０１４６】
また、本発明に好適に使用しうるオキセタン化合物の別の態様として、側鎖にオキセタン環を有する下記式（５）で示されるポリシロキサン誘導体も挙げることができる。
【０１４７】
【化２４】
2009286954.tif 000029
【０１４８】
上記式（５）において、Ｒａ１は、前記式（１）におけるものと同義であり、Ｒａ８は炭素数１〜４個のアルキル基、又はアリール基である。Ｒａ１１はメチル基、エチル基、プロピル基又はブチル基等の炭素数１〜４のアルキル基又はトリアルキルシリル基であり、ｒは１〜４である。
【０１４９】
このようなオキセタン環を有する化合物については、特開２００３−３４１２１７号公報、段落番号［００２１］乃至［００８４］に詳細に記載され、ここに記載の化合物は本発明にも好適に使用しうる。
また特開２００４−９１５５６号公報に記載されたオキセタン化合物も本発明に併用することができる。当該化合物は、同公報の段落番号［００２２］乃至［００５８］に詳細に記載されている。
本発明に併用される他のオキセタン化合物の中でも、組成物の粘度と粘着性の観点から、オキセタン環を１個有する化合物を使用することが好ましい。
【０１５０】
本発明の光硬化性組成物における重合性化合物として、カチオン重合性化合物が含有される場合、光硬化性組成物の全固形分に対するカチオン重合性化合物の含有率としては６０質量％以上であることが好ましく、７０質量％以上であることがより好ましい。尚、カチオン重合性化合物の含有率の上限としては、９５質量％以下であることが好ましい。
また更に、カチオン重合性化合物の中でもカチオン重合性単官能モノマーを５０質量％以上含有することが好ましく、６０質量％以上含有することがより好ましい。カチオン重合性単官能モノマーを上記範囲含有することにより、硬化膜の柔軟性が向上する効果が得られる。
【０１５１】
−ラジカル重合性化合物−
本発明の光硬化性組成物に用いうるラジカル重合性化合物としては、ラジカル重合可能なエチレン性不飽和結合を有する化合物であって、分子中にラジカル重合可能なエチレン性不飽和結合を少なくとも１つ有する化合物であればどのようなものでもよく、モノマー、オリゴマー、ポリマー等の化学形態を持つものが含まれる。ラジカル重合性化合物は１種のみ用いてもよく、また目的とする特性を向上するために任意の比率で２種以上を併用してもよい。好ましくは２種以上併用して用いることが、反応性、物性などの性能を制御する上で好ましい。
【０１５２】
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エステル、アミド等の誘導体、エチレン性不飽和結合を有する無水物、アクリロニトリル、スチレン、更に種々の不飽和ポリエステル、不飽和ポリエーテル、不飽和ポリアミド、不飽和ウレタン等のラジカル重合性化合物が挙げられる。
【０１５３】
具体的には、２−エチルヘキシルアクリレート、２−ヒドロキシエチルアクリレート、ブトキシエチルアクリレート、カルビトールアクリレート、シクロヘキシルアクリレート、テトラヒドロフルフリルアクリレート、ベンジルアクリレート、ビス（４−アクリロキシポリエトキシフェニル）プロパン、ネオペンチルグリコールジアクリレート、１，６−ヘキサンジオールジアクリレート、エチレングリコールジアクリレート、ジエチレングリコールジアクリレート、トリエチレングリコールジアクリレート、テトラエチレングリコールジアクリレート、ポリエチレングリコールジアクリレート、ポリプロピレングリコールジアクリレート、ペンタエリスリトールトリアクリレート、ペンタエリスリトールテトラアクリレート、ジペンタエリスリトールテトラアクリレート、トリメチロールプロパントリアクリレート、オリゴエステルアクリレート、Ｎ−メチロールアクリルアミド、ジアセトンアクリルアミド、エポキシアクリレート等のアクリル酸誘導体、メチルメタクリレート、ｎ−ブチルメタクリレート、２−エチルヘキシルメタクリレート、ラウリルメタクリレート、アリルメタクリレート、グリシジルメタクリレート、ベンジルメタクリレート、ジメチルアミノメチルメタクリレート、１，６−ヘキサンジオールジメタクリレート、エチレングリコールジメタクリレート、トリエチレングリコールジメタクリレート、ポリエチレングリコールジメタクリレート、ポリプロピレングリコールジメタクリレート、トリメチロールエタントリメタクリレート、トリメチロールプロパントリメタクリレート、２，２−ビス（４−メタクリロキシポリエトキシフェニル）プロパン等のメタクリル誘導体、その他、アリルグリシジルエーテル、ジアリルフタレート、トリアリルトリメリテート等のアリル化合物の誘導体が挙げられ、更に具体的には、山下晋三編、「架橋剤ハンドブック」、（１９８１年大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー）；滝山栄一郎著、「ポリエステル樹脂ハンドブック」、（１９８８年、日刊工業新聞社）等に記載の市販品若しくは業界で公知のラジカル重合性乃至架橋性のモノマー、オリゴマー、及びポリマーを用いることができる。
【０１５４】
また、ラジカル重合性化合物としては、例えば、特開平７−１５９９８３号、特公平７−３１３９９号、特開平８−２２４９８２号、特開平１０−８６３号、特開平９−１３４０１１号等の各公報に記載されている光重合性組成物に用いられる光硬化型の重合性化合物材料が知られており、これらも本発明の光硬化性組成物に適用することができる。
【０１５５】
更に、ラジカル重合性化合物として、ビニルエーテル化合物を用いることも好ましい。ビニルエーテル化合物については光重合性化合物の説明において挙げたビニルエーテル化合物を好適に用いることができる。
ビニルエーテル化合物は、１種を単独で使用してもよく、２種以上を適宜組み合わせて使用してもよい。
【０１５６】
本発明の光硬化性組成物における重合性化合物として、ラジカル重合性化合物が含有される場合、光硬化性組成物の全固形分中、ラジカル重合性化合物の含有率は６０質量％以上であることが好ましく、７０質量％以上であることがより好ましい。尚、ラジカル重合性化合物の含有率の上限としては、９５質量％以下であることが好ましい。
【０１５７】
＜重合開始剤＞
本発明の光硬化性組成物は重合開始剤の少なくとも１種を含有することが好ましい。
前記重合開始剤は、外部エネルギーを吸収して重合開始種を生成する化合物であればよく、本発明の光硬化性組成物に含有された重合性化合物の種類に応じて、適宜選択することができる。
本発明の光硬化性組成物に用いることのできる重合開始剤としては、光カチオン重合の光重合開始剤、光ラジカル重合の光重合開始剤、色素類の光消色剤、光変色剤、または、マイクロレジスト等に使用されている光（４００ｎｍ〜２００ｎｍの紫外線、遠紫外線、特に好ましくは、ｇ線、ｈ線、ｉ線、ＫｒＦエキシマレーザー光）、ＡｒＦエキシマレーザー光、電子線、Ｘ線、もしくは分子線イオンビームなどの照射により酸を発生する化合物を適宜選択して使用することができる。
【０１５８】
−光酸発生剤−
本発明において重合性化合物として、例えば、カチオン重合性化合物が用いられる場合、重合開始剤としては、活性光線または放射線の照射により酸を発生する化合物、すなわち光酸発生剤を用いることが好ましい。このような重合開始剤を用いることにより、活性光線または放射線の照射により発生した酸により、前記カチオン重合性化合物の重合反応が生起され、光硬化性組成物を硬化することができる。
【０１５９】
このような重合開始剤としては、活性光線または放射線の照射により分解して酸を発生する、ジアゾニウム塩、ホスホニウム塩、スルホニウム塩、ヨードニウム塩などのオニウム塩化合物、イミドスルホネート、オキシムスルホネート、ジアゾジスルホン、ジスルホン、ｏ−ニトロベンジルスルホネート等のスルホネート化合物などを挙げることができる。
【０１６０】
また、その他の活性光線又は放射線の照射により酸を発生する化合物としては、例えば、Ｓ．Ｉ．Ｓｃｈｌｅｓｉｎｇｅｒ，Ｐｈｏｔｏｇｒ．Ｓｃｉ．Ｅｎｇ．，１８，３８７（１９７４）、Ｔ．Ｓ．Ｂａｌ  ｅｔａｌ，Ｐｏｌｙｍｅｒ，２１，４２３（１９８０）等に記載のジアゾニウム塩、米国特許第４，０６９，０５５号、同４，０６９，０５６号、同Ｒｅ２７，９９２号、特開平３−１４０１４０号各公報等に記載のアンモニウム塩、Ｄ．Ｃ．Ｎｅｃｋｅｒ  ｅｔａｌ，Ｍａｃｒｏｍｏｌｅｃｕｌｅｓ，１７，２４６８（１９８４）、Ｃ．Ｓ．Ｗｅｎ  ｅｔａｌ，Ｔｅｈ，Ｐｒｏｃ．Ｃｏｎｆ．Ｒａｄ．Ｃｕｒｉｎｇ  ＡＳＩＡ，ｐ４７８ Ｔｏｋｙｏ，Ｏｃｔ（１９８８）、米国特許第４，０６９，０５５号、同４，０６９，０５６号等の各公報等に記載のホスホニウム塩、Ｊ．Ｖ．Ｃｒｉｖｅｌｌｏ  ｅｔａｌ，Ｍａｃｒｏｍｏｒｅｃｕｌｅｓ，１０（６），１３０７（１９７７）、Ｃｈｅｍ．＆Ｅｎｇ．Ｎｅｗｓ，Ｎｏｖ．２８，ｐ３１（１９８８）、欧州特許第１０４，１４３号、同第３３９，０４９号、同第４１０，２０１号、特開平２−１５０８４８号、特開平２−２９６５１４号等の各公報等に記載のヨードニウム塩、
【０１６１】
Ｊ．Ｖ．Ｃｒｉｖｅｌｌｏ  ｅｔａｌ，Ｐｏｌｙｍｅｒ  Ｊ．１７，７３（１９８５）、Ｊ．Ｖ．Ｃｒｉｖｅｌｌｏ  ｅｔａｌ．Ｊ．Ｏｒｇ．Ｃｈｅｍ．，４３，３０５５（１９７８）、Ｗ．Ｒ．Ｗａｔｔ  ｅｔａｌ，Ｊ．Ｐｏｌｙｍｅｒ  Ｓｃｉ．，ＰｏｌｙｍｅｒＣｈｅｍ．Ｅｄ．，２２，１７８９（１９８４）、Ｊ．Ｖ．Ｃｒｉｖｅｌｌｏ  ｅｔａｌ，Ｐｏｌｙｍｅｒ  Ｂｕｌｌ．，１４，２７９（１９８５）、Ｊ．Ｖ．Ｃｒｉｖｅｌｌｏ  ｅｔａｌ，Ｍａｃｒｏｍｏｒｅｃｕｌｅｓ，１４（５），１１４１（１９８１）、Ｊ．Ｖ．Ｃｒｉｖｅｌｌｏ  ｅｔａｌ，Ｊ．ＰｏｌｙｍｅｒＳｃｉ．，Ｐｏｌｙｍｅｒ  Ｃｈｅｍ．Ｅｄ．，１７，２８７７（１９７９）、欧州特許第３７０，６９３号、同１６１，８１１号、同４１０，２０１号、同３３９，０４９号、同２３３，５６７号、同２９７，４４３号、同２９７，４４２号、米国特許第３，９０２，１１４号、同４，９３３，３７７号、同４，７６０，０１３号、同４，７３４，４４４号、同２，８３３，８２７号、独国特許第２，９０４，６２６号、同３，６０４，５８０号、同３，６０４，５８１号、特開平７−２８２３７号、同８−２７１０２号等の各公報等に記載のスルホニウム塩、
【０１６２】
Ｊ．Ｖ．Ｃｒｉｖｅｌｌｏ  ｅｔａｌ，Ｍａｃｒｏｍｏｒｅｃｕｌｅｓ，１０（６），１３０７（１９７７）、Ｊ．Ｖ．Ｃｒｉｖｅｌｌｏ  ｅｔａｌ，Ｊ．Ｐｏｌｙｍｅｒ  Ｓｃｉ．，Ｐｏｌｙｍｅｒ  Ｃｈｅｍ．Ｅｄ．，１７，１０４７（１９７９）等に記載のセレノニウム塩、Ｃ．Ｓ．Ｗｅｎ  ｅｔａｌ，Ｔｅｈ，Ｐｒｏｃ．Ｃｏｎｆ．Ｒａｄ．Ｃｕｒｉｎｇ  ＡＳＩＡ，ｐ４７８  Ｔｏｋｙｏ，Ｏｃｔ（１９８８）等に記載のアルソニウム塩等のオニウム塩、米国特許第３，９０５，８１５号、特公昭４６−４６０５号、特開昭４８−３６２８１号、特開昭５５−３２０７０号、特開昭６０−２３９７３６号、特開昭６１−１６９８３５号、特開昭６１−１６９８３７号、特開昭６２−５８２４１号、特開昭６２−２１２４０１号、特開昭６３−７０２４３号、特開昭６３−２９８３３９号等の各公報に記載の有機ハロゲン化合物、Ｋ．Ｍｅｉｅｒ  ｅｔ  ａｌ，Ｊ．Ｒａｄ．Ｃｕｒｉｎｇ，１３（４），２６（１９８６）、Ｔ．Ｐ．Ｇｉｌｌ  ｅｔ  ａｌ，Ｉｎｏｒｇ．Ｃｈｅｍ．，１９，３００７（１９８０）、Ｄ．Ａｓｔｒｕｃ，Ａｃｃ．Ｃｈｅｍ．Ｒｅｓ．，１９（１２），３７７（１９８６）、特開平２−１６１４４５号等の各公報等に記載の有機金属／有機ハロゲン化物、
【０１６３】
Ｓ．Ｈａｙａｓｅ  ｅｔａｌ，Ｊ．Ｐｏｌｙｍｅｒ  Ｓｃｉ．，２５，７５３（１９８７）、Ｅ．Ｒｅｉｃｈｍａｎｉｓ  ｅｔａｌ，Ｊ．Ｐｈｏｌｙｍｅｒ  Ｓｃｉ．，Ｐｏｌｙｍｅｒ  Ｃｈｅｍ．Ｅｄ．，２３，１（１９８５）、Ｑ．Ｑ．Ｚｈｕ  ｅｔａｌ，Ｊ．Ｐｈｏｔｏｃｈｅｍ．，３６，８５，３９，３１７（１９８７）、Ｂ．Ａｍｉｔ  ｅｔａｌ，Ｔｅｔｒａｈｅｄｒｏｎ  Ｌｅｔｔ．，（２４）２２０５（１９７３）、Ｄ．Ｈ．Ｒ．Ｂａｒｔｏｎ  ｅｔａｌ，Ｊ．Ｃｈｅｍ．Ｓｏｃ．，３５７１（１９６５）、Ｐ．Ｍ．Ｃｏｌｌｉｎｓ  ｅｔａｌ，Ｊ．Ｃｈｅｍ．Ｓｏｃ．，Ｐｅｒｋｉｎ  Ｉ，１６９５（１９７５）、Ｍ．Ｒｕｄｉｎｓｔｅｉｎ  ｅｔａｌ，Ｔｅｔｒａｈｅｄｒｏｎ  Ｌｅｔｔ．，（１７），１４４５（１９７５）、Ｊ．Ｗ．Ｗａｌｋｅｒ  ｅｔａｌ，Ｊ．Ａｍ．Ｃｈｅｍ．Ｓｏｃ．，１１０，７１７０（１９８８）、Ｓ．Ｃ．Ｂｕｓｍａｎ  ｅｔａｌ，Ｊ．Ｉｍａｇｉｎｇ  Ｔｅｃｈｎｏｌ．，１１（４），１９１（１９８５）、Ｈ．Ｍ．Ｈｏｕｌｉｈａｎ  ｅｔａｌ，Ｍａｃｏｒｍｏｌｅｃｕｌｅｓ，２１，２００１（１９８８）、Ｐ．Ｍ．Ｃｏｌｌｉｎｓ  ｅｔａｌ，Ｊ．Ｃｈｅｍ．Ｓｏｃ．，Ｃｈｅｍ．Ｃｏｍｍｕｎ．，５３２（１９７２）、Ｓ．Ｈａｙａｓｅ  ｅｔａｌ，Ｍａｃｒｏｍｏｌｅｃｕｌｅｓ，１８，１７９９（１９８５）、Ｅ．Ｒｅｉｃｈｍａｎｉｓ  ｅｔａｌ，Ｊ．Ｅｌｅｃｔｒｏｃｈｅｍ．Ｓｏｃ．，Ｓｏｌｉｄ  Ｓｔａｔｅ  Ｓｃｉ．Ｔｅｃｈｎｏｌ．，１３０（６）、Ｆ．Ｍ．Ｈｏｕｌｉｈａｎ  ｅｔａｌ，Ｍａｃｒｏｍｏｌｃｕｌｅｓ，２１，２００１（１９８８）、欧州特許第０２９０，７５０号、同０４６，０８３号、同１５６，５３５号、同２７１，８５１号、同０，３８８，３４３号、米国特許第３，９０１，７１０号、同４，１８１，５３１号、特開昭６０−１９８５３８号、特開昭５３−１３３０２２号等の各公報等に記載のＯ−ニトロベンジル型保護基を有する重合開始剤、
【０１６４】
Ｍ．ＴＵＮＯＯＫＡ  ｅｔａｌ，Ｐｏｌｙｍｅｒ  Ｐｒｅｐｒｉｎｔｓ  Ｊａｐａｎ，３５（８）、Ｇ．Ｂｅｒｎｅｒ  ｅｔａｌ，Ｊ．Ｒａｄ．Ｃｕｒｉｎｇ，１３（４）、Ｗ．Ｊ．Ｍｉｊｓ  ｅｔａｌ，Ｃｏａｔｉｎｇ  Ｔｅｃｈｎｏｌ．，５５（６９７），４５（１９８３），Ａｋｚｏ、Ｈ．Ａｄａｃｈｉ  ｅｔａｌ，Ｐｏｌｙｍｅｒ  Ｐｒｅｐｒｉｎｔｓ，Ｊａｐａｎ，３７（３）、欧州特許第０１９９，６７２号、同８４５１５号、同０４４，１１５号、同第６１８，５６４号、同０１０１，１２２号、米国特許第４，３７１，６０５号、同４，４３１，７７４号、特開昭６４−１８１４３号、特開平２−２４５７５６号、特開平３−１４０１０９号等の各公報等に記載のイミノスルフォネ−ト等に代表される光分解してスルホン酸を発生する化合物、特開昭６１−１６６５４４号、特開平２−７１２７０号等に記載のジスルホン化合物、特開平３−１０３８５４号、同３−１０３８５６号、同４−２１０９６０号等の各公報等に記載のジアゾケトスルホン、ジアゾジスルホン化合物を挙げることができる。
【０１６５】
また、これらの光により酸を発生する基、或いは化合物をポリマーの主鎖又は側鎖に導入した化合物、例えば、Ｍ．Ｅ．Ｗｏｏｄｈｏｕｓｅ  ｅｔａｌ，Ｊ．Ａｍ．Ｃｈｅｍ．Ｓｏｃ．，１０４，５５８６（１９８２）、Ｓ．Ｐ．Ｐａｐｐａｓ  ｅｔａｌ，Ｊ．Ｉｍａｇｉｎｇ  Ｓｃｉ．，３０（５），２１８（１９８６）、Ｓ．Ｋｏｎｄｏ  ｅｔａｌ，Ｍａｋｒｏｍｏｌ．Ｃｈｅｍ．，Ｒａｐｉｄ  Ｃｏｍｍｕｎ．，９，６２５（１９８８）、Ｙ．Ｙａｍａｄａ  ｅｔａｌ，Ｍａｋｒｏｍｏｌ．Ｃｈｅｍ．，１５２，１５３，１６３（１９７２）、Ｊ．Ｖ．Ｃｒｉｖｅｌｌｏ  ｅｔａｌ，Ｊ．ＰｏｌｙｍｅｒＳｃｉ．，Ｐｏｌｙｍｅｒ  Ｃｈｅｍ．Ｅｄ．，１７，３８４５（１９７９）、米国特許第３，８４９，１３７号、独国特許第３，９１４，４０７号、特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号等の各公報等に記載の化合物を用いることができる。例えば、ジアゾニウム塩、アンモニウム塩、ホスホニウム塩、ヨードニウム塩、スルホニウム塩、セレノニウム塩、アルソニウム塩等のオニウム塩、有機ハロゲン化合物、有機金属／有機ハロゲン化物、ｏ−ニトロベンジル型保護基を有する重合開始剤、イミノスルフォネート等に代表される光分解してスルホン酸を発生する化合物、ジスルホン化合物、ジアゾケトスルホン、ジアゾジスルホン化合物を挙げることができる。
【０１６６】
更にＶ．Ｎ．Ｒ．Ｐｉｌｌａｉ，Ｓｙｎｔｈｅｓｉｓ，（１），１（１９８０）、Ａ．Ａｂａｄ  ｅｔａｌ，Ｔｅｔｒａｈｅｄｒｏｎ  Ｌｅｔｔ．，（４７）４５５５（１９７１）、Ｄ．Ｈ．Ｒ．Ｂａｒｔｏｎ  ｅｔａｌ，Ｊ．Ｃｈｅｍ．Ｓｏｃ．，（Ｃ），３２９（１９７０）、米国特許第３，７７９，７７８号、欧州特許第１２６，７１２号等の各公報等に記載の光により酸を発生する化合物も使用することができる。
【０１６７】
本発明に用いることができる重合開始剤として好ましい化合物として、下記式（ｂ１）、（ｂ２）、（ｂ３）で表される化合物を挙げることができる。
【０１６８】
【化２５】
2009286954.tif 000030
【０１６９】
上記式（ｂ１）、（ｂ２）、（ｂ３）において、Ｒ２０１、Ｒ２０２及びＲ２０３は、各々独立に有機基を表す。また、Ｒ２０４、Ｒ２０５、Ｒ２０６、Ｒ２０７は各々独立に、アリール基、アルキル基又はシクロアルキル基を表す。
Ｘ−は、非求核性アニオンを表し、好ましくはスルホン酸アニオン、カルボン酸アニオン、ビス（アルキルスルホニル）アミドアニオン、トリス（アルキルスルホニル）メチドアニオン、ＢＦ４−、ＰＦ６−、ＳｂＦ６−や以下に示す基などが挙げられ、好ましくは炭素原子を有する有機アニオンである。
【０１７０】
【化２６】
2009286954.tif 000031
【０１７１】
好ましい有機アニオンとしては下式に示す有機アニオンが挙げられる。
【０１７２】
【化２７】
2009286954.tif 000032
【０１７３】
上式中、Ｒｃ１は有機基を表す。Ｒｃ１としては、炭素数１〜３０の有機基が挙げられ、好ましくはアルキル基、シクロアルキル基、アリール基、又はこれらから選ばれる２以上の基が互いに、単結合、−Ｏ−、−ＣＯ２−、−Ｓ−、−ＳＯ３−、−ＳＯ２Ｎ（Ｒｄ１）−などの連結基で連結して形成される基を挙げることができる。Ｒｄ１は、水素原子、炭素数１〜１０のアルキル基を表す。
【０１７４】
またＲｃ３、Ｒｃ４、Ｒｃ５は各々独立に有機基を表す。Ｒｃ３、Ｒｃ４、Ｒｃ５の有機基として、好ましくはＲｃ１における好ましい有機基と同じものを挙げることができ、最も好ましくは炭素数１〜４のパーフルオロアルキル基である。
また、Ｒｃ３とＲｃ４が結合して環を形成していてもよい。Ｒｃ３とＲｃ４が結合して形成される基としてはアルキレン基、アリーレン基が挙げられる。好ましくは炭素数２〜４のパーフルオロアルキレン基である。
【０１７５】
Ｒｃ１、Ｒｃ３〜Ｒｃ５の有機基として、最も好ましくは１位がフッ素原子又はフルオロアルキル基で置換されたアルキル基、フッ素原子又はフルオロアルキル基で置換されたフェニル基である。フッ素原子又はフルオロアルキル基を有することにより、光照射によって発生した酸の酸性度が上がり、感度が向上する。
【０１７６】
上記式（ｂ１）中、Ｒ２０１、Ｒ２０２及びＲ２０３で表される有機基の炭素数は、一般的に１〜３０であり、好ましくは１〜２０である。また、Ｒ２０１〜Ｒ２０３のうち２つが結合して環構造を形成してもよく、形成された環構造内に酸素原子、硫黄原子、エステル結合、アミド結合、カルボニル基を含んでいてもよい。Ｒ２０１〜Ｒ２０３の内の２つが結合して環構造を形成する場合、５〜６員の脂肪族環であることが好ましい。
【０１７７】
Ｒ２０１、Ｒ２０２及びＲ２０３で表される有機基の具体例としては、後述する化合物（ｂ１−１）、（ｂ１−２）、（ｂ１−３）における対応する基を挙げることができる。
【０１７８】
なお、前記式（ｂ１）で表される化合物は、前記式（ｂ１）で表される構造を分子内に複数有する化合物であってもよい。例えば、式（ｂ１）で表される化合物のＲ２０１〜Ｒ２０３のうち少なくとも１つが、式（ｂ１）で表される他の化合物におけるＲ２０１〜Ｒ２０３の少なくとも１つと直接、又は、連結基を介して結合した構造を有する化合物であってもよい。連結基としては特に制限はなく、単結合、−Ｏ−、−ＣＯ２−、−Ｓ−、−ＳＯ３−、−ＳＯ２Ｎ（Ｒｄ１）−などを挙げることができる。尚、Ｒｄ１は、水素原子、炭素数１〜１０のアルキル基を表す。
【０１７９】
更に好ましい式（ｂ１）で表される化合物として、以下に説明する化合物（ｂ１−１）、（ｂ１−２）、及び（ｂ１−３）を挙げることができる。
【０１８０】
化合物（ｂ１−１）は、上記式（ｂ１）で表される化合物におけるＲ２０１〜Ｒ２０３の少なくとも１つがアリール基であるアリールスルホニム化合物、即ち、アリールスルホニウムをカチオンとする化合物である。
【０１８１】
前記アリールスルホニウム化合物は、Ｒ２０１〜Ｒ２０３の全てがアリール基でもよいし、Ｒ２０１〜Ｒ２０３の少なくとも１つがアリール基であって、残りがアルキル基、またはシクロアルキル基でもよい。
【０１８２】
前記アリールスルホニウム化合物としては、例えば、トリアリールスルホニウム化合物、ジアリールアルキルスルホニウム化合物、アリールジアルキルスルホニウム化合物、ジアリールシクロアルキルスルホニウム化合物、アリールジシクロアルキルスルホニウム化合物等を挙げることができる。
【０１８３】
また、前記アリールスルホニウム化合物のアリール基としてはフェニル基、ナフチル基などのアリール基、インドール残基、ピロール残基などのヘテロアリール基が好ましく、更に好ましくはフェニル基、インドール残基である。アリールスルホニム化合物が２つ以上のアリール基を有する場合に、２つ以上あるアリール基は同一であっても異なっていてもよい。
【０１８４】
前記アリールスルホニウム化合物が必要に応じて有しているアルキル基としては、炭素数１〜１５の直鎖又は分岐状アルキル基が好ましく、例えば、メチル基、エチル基、プロピル基、ｎ−ブチル基、ｓｅｃ−ブチル基、ｔ−ブチル基等を挙げることができる。
またアリールスルホニウム化合物が必要に応じて有しているシクロアルキル基としては、炭素数３〜１５のシクロアルキル基が好ましく、例えば、シクロプロピル基、シクロブチル基、シクロヘキシル基等を挙げることができる。
【０１８５】
化合物（ｂ１−１）において、Ｒ２０１〜Ｒ２０３で表されるアリール基、アルキル基、シクロアルキル基は置換基を更に有していてもよい。全いい置換基としては、アルキル基（例えば炭素数１〜１５）、シクロアルキル基（例えば炭素数３〜１５）、アリール基（例えば炭素数６〜１４）、アルコキシ基（例えば炭素数１〜１５）、ハロゲン原子、水酸基、フェニルチオ基を挙げることができる。
好ましい置換基としては、炭素数１〜１２の直鎖又は分岐状アルキル基、炭素数３〜１２のシクロアルキル基、炭素数１〜１２の直鎖、分岐又は環状のアルコキシ基であり、最も好ましくは炭素数１〜４のアルキル基、炭素数１〜４のアルコキシ基である。
置換基は、３つのＲ２０１〜Ｒ２０３のうち、いずれか１つに置換していてもよいし、３つ全てに置換していてもよい。また、Ｒ２０１〜Ｒ２０３がアリール基の場合に、置換基はアリール基のｐ−位に置換していることが好ましい。
【０１８６】
次に、化合物（ｂ１−２）について説明する。
化合物（ｂ１−２）は、式（ｂ１）におけるＲ２０１〜Ｒ２０３が、各々独立に、芳香環を含有しない有機基を表す場合の化合物である。ここで芳香環とは、ヘテロ原子を含有するヘテロ芳香環も包含するものである。
Ｒ２０１〜Ｒ２０３としての芳香環を含有しない有機基は、一般的に炭素数１〜３０、好ましくは炭素数１〜２０である。
Ｒ２０１〜Ｒ２０３は、各々独立に、好ましくはアルキル基、シクロアルキル基、アリル基、ビニル基であり、より好ましくは直鎖状、分岐状、もしくは環状の２−オキソアルキル基、アルコキシカルボニルメチル基であり、特に好ましくは直鎖状、もしくは分岐状の２−オキソアルキル基である。
【０１８７】
化合物（ｂ１−２）におけるＲ２０１〜Ｒ２０３で表されるアルキル基は、直鎖状、分岐状のいずれであってもよく、好ましくは、炭素数１〜１０の直鎖又は分岐アルキル基（例えば、メチル基、エチル基、プロピル基、ブチル基、ペンチル基）を挙げることができ、直鎖状もしくは分岐状の２−オキソアルキル基、アルコキシカルボニルメチル基がより好ましい。
【０１８８】
化合物（ｂ１−２）におけるＲ２０１〜Ｒ２０３で表されるシクロアルキル基は、好ましくは、炭素数３〜１０のシクロアルキル基（シクロペンチル基、シクロヘキシル基、ノルボニル基）を挙げることができ、環状の２−オキソアルキル基がより好ましい。
【０１８９】
化合物（ｂ１−２）におけるＲ２０１〜Ｒ２０３が直鎖状、分岐状、もしくは環状の２−オキソアルキル基の場合、好ましくは、上記のアルキル基、シクロアルキル基の２位にカルボニル基を有する基を挙げることができる。
また、化合物（ｂ１−２）におけるＲ２０１〜Ｒ２０３がアルコキシカルボニルメチル基の場合におけるアルコキシ基としては、好ましくは炭素数１〜５のアルコキシ基（メトキシ基、エトキシ基、プロポキシ基、ブトキシ基、ペントキシ基）を挙げることができる。
化合物（ｂ１−２）におけるＲ２０１〜Ｒ２０３は、ハロゲン原子、アルコキシ基（例えば炭素数１〜５）、水酸基、シアノ基、ニトロ基等によって更に置換されていてもよい。
【０１９０】
化合物（ｂ１−３）は、下記式（ｂ１−３）で表される化合物であり、フェナシルスルホニウム塩構造を有する化合物である。
【０１９１】
【化２８】
2009286954.tif 000033
【０１９２】
上記式（ｂ１−３）において、Ｒ１ｄ〜Ｒ５ｄは各々独立に、水素原子、アルキル基、シクロアルキル基、アルコキシ基、又はハロゲン原子を表す。
Ｒ６ｄ及びＲ７ｄは各々独立に、水素原子、アルキル基又はシクロアルキル基を表す。
Ｒｘ及びＲｙは各々独立に、アルキル基、シクロアルキル基、アリル基、又はビニル基を表す。
Ｒ１ｄ〜Ｒ５ｄから選ばれる少なくとも２つ、Ｒ６ｄとＲ７ｄ、及びＲｘとＲｙは、それぞれ結合して環構造を形成してもよい。
Ｚｃ−は、非求核性アニオンを表し、式（ｂ１）に於けるＸ−の非求核性アニオンと同様のものを挙げることができる。
【０１９３】
上記式（ｂ１−３）においてＲ１ｄ〜Ｒ７ｄで表されるアルキル基は、直鎖状、分岐状のいずれであってもよく、例えば炭素数１〜２０個、好ましくは炭素数１〜１２個の直鎖及び分岐アルキル基（例えば、メチル基、エチル基、直鎖又は分岐プロピル基、直鎖又は分岐ブチル基、直鎖又は分岐ペンチル基）を挙げることができる。
【０１９４】
上記式（ｂ１−３）においてＲ１ｄ〜Ｒ７ｄで表されるシクロアルキル基として、好ましくは、炭素数３〜８個のシクロアルキル基（例えば、シクロペンチル基、シクロヘキシル基）を挙げることができる。
【０１９５】
上記式（ｂ１−３）においてＲ１ｄ〜Ｒ５ｄで表されるアルコキシ基のアルキル部分は、直鎖、分岐、または環状のいずれであってもよく、例えば炭素数１〜１０のアルコキシ基、好ましくは、炭素数１〜５の直鎖及び分岐アルコキシ基（例えば、メトキシ基、エトキシ基、直鎖又は分岐プロポキシ基、直鎖又は分岐ブトキシ基、直鎖又は分岐ペントキシ基）、炭素数３〜８の環状アルコキシ基（例えば、シクロペンチルオキシ基、シクロヘキシルオキシ基）を挙げることができる。
【０１９６】
上記式（ｂ１−３）においてＲ１ｄ〜Ｒ５ｄから選ばれる少なくとも２つ、Ｒ６ｄとＲ７ｄ、及びＲｘとＲｙがそれぞれ結合して環構造を形成する場合、５〜６員環を形成することが好ましく、この環構造は、酸素原子、硫黄原子、エステル結合、アミド結合を含んでいてもよい。
【０１９７】
好ましくはＲ１ｄ〜Ｒ５ｄのうちいずれかが直鎖状若しくは分岐状アルキル基、シクロアルキル基又は直鎖、分岐、環状アルコキシ基であり、更に好ましくはＲ１ｄからＲ５ｄの炭素数の和が２〜１５である。これにより、溶剤溶解性がより向上し、保存時にパーティクルの発生が抑制されるので好ましい。
【０１９８】
Ｒｘ及びＲｙで表されるアルキル基、シクロアルキル基は、上記Ｒ１ｄ〜Ｒ７ｄで表されるアルキル基、シクロアルキル基と同様のものを挙げることができる。
またＲｘ及びＲｙは、２−オキソアルキル基、アルコキシカルボニルメチル基であることが好ましい。
２−オキソアルキル基は、Ｒ１ｄ〜Ｒ５ｄで表されるアルキル基、シクロアルキル基の２位にカルボニル基を有する基を挙げることができる。
アルコキシカルボニルメチル基におけるアルコキシ基については、Ｒ１ｄ〜Ｒ５ｄで表されるアルコキシ基と同様のものを挙げることができる。
【０１９９】
Ｒｘ、Ｒｙは、好ましくは炭素数４個以上のアルキル基、シクロアルキル基であり、より好ましくは６個以上、更に好ましくは８個以上のアルキル基、シクロアルキル基である。
【０２００】
上記式（ｂ２）、（ｂ３）中、Ｒ２０４〜Ｒ２０７は、各々独立に、アリール基、アルキル基又はシクロアルキル基を表す。Ｘ−は、非求核性アニオンを表し、式（ｂ１）に於けるＸ−の非求核性アニオンと同様のものを挙げることができる。
【０２０１】
Ｒ２０４〜Ｒ２０７で表されるアリール基としては、フェニル基、ナフチル基が好ましく、更に好ましくはフェニル基である。
Ｒ２０４〜Ｒ２０７で表されるアルキル基は、直鎖状、分岐状のいずれであってもよく、好ましくは、炭素数１〜１０の直鎖又は分岐アルキル基（例えば、メチル基、エチル基、プロピル基、ブチル基、ペンチル基）を挙げることができる。Ｒ２０４〜Ｒ２０７としてのシクロアルキル基は、好ましくは、炭素数３〜１０のシクロアルキル基（シクロペンチル基、シクロヘキシル基、ノルボニル基）を挙げることができる。
Ｒ２０４〜Ｒ２０７で表されるアリール基、アルキル基又はシクロアルキル基は更に置換基を有していてもよい。前記置換基としては、例えば、アルキル基（例えば炭素数１〜１５）、シクロアルキル基（例えば炭素数３〜１５）、アリール基（例えば炭素数６〜１５）、アルコキシ基（例えば炭素数１〜１５）、ハロゲン原子、水酸基、フェニルチオ基等を挙げることができる。
【０２０２】
本発明に使用することができる活性光線又は放射線の照射により酸を発生する化合物として、更に、下記式（ｂ４）、（ｂ５）、（ｂ６）で表される化合物を挙げることができる。
【０２０３】
【化２９】
2009286954.tif 000034
【０２０４】
上記式（ｂ４）〜（ｂ６）中、Ａｒ３及びＡｒ４は、各々独立に、アリール基を表す。
Ｒ２０８、Ｒ２０９及びＲ２１０は、各々独立に、炭素数１〜１６のアルキル基、シクロアルキル基又はアリール基を表す。Ａは、アルキレン基、アルケニレン基又はアリーレン基を表す。
【０２０５】
本発明において、放射線の照射により酸を発生する化合物の中でも好ましいものとしては、上記式（ｂ１）〜（ｂ３）で表される化合物を挙げることができる。これらの中でも、スルホニウム塩構造を有するものが好ましく、トリアリールスルホニウム塩構造を有するものがより好ましく、トリ（クロロフェニル）スルホニウム塩構造を有するものが特に好ましい。トリ（クロロフェニル）スルホニウム塩構造を有する重合開始剤としては、例えば、重合開始剤の好ましい化合物例として以下に列挙される、化合物例（ｂ−３７）〜（ｂ−４０）が挙げられる。
本発明に用いることのできる重合開始剤として放射線の照射により酸を発生する化合物（光酸発生剤）の好ましい化合物例〔（ｂ−１）〜（ｂ−９６）〕を以下に挙げるが、本発明はこれらに限定されるものではない。
【０２０６】
【化３０】
2009286954.tif 000035
【０２０７】
【化３１】
2009286954.tif 000036
【０２０８】
【化３２】
2009286954.tif 000037
【０２０９】
【化３３】
2009286954.tif 000038
【０２１０】
【化３４】
2009286954.tif 000039
【０２１１】
【化３５】
2009286954.tif 000040
【０２１２】
【化３６】
2009286954.tif 000041
【０２１３】
【化３７】
2009286954.tif 000042
【０２１４】
【化３８】
2009286954.tif 000043
【０２１５】
【化３９】
2009286954.tif 000044
【０２１６】
本発明においては、特開２００２−１２２９９４号公報、段落番号〔００２９〕乃至〔００３０〕に記載のオキサゾール誘導体、ｓ−トリアジン誘導体なども好適に用いられる。
さらに特開２００２−１２２９９４号公報、段落番号〔００３７〕乃至〔００６３〕に例示されるオニウム塩化合物、スルホネート系化合物も本発明に好適に使用しうる。
【０２１７】
−ラジカル重合開始剤−
本発明において重合性化合物として、例えば、ラジカル重合性化合物が用いられる場合、以下に示すような従来公知のラジカル重合開始剤を用いることが好ましい。これらの化合物を用いることにより、ラジカル重合開始剤から発生したラジカル等により、前記したラジカル重合性化合物の重合反応が生起され、光硬化性組成物を硬化することができる。
【０２１８】
ラジカル重合開始剤としては、α−アミノケトン類、アシルホスフィンオキシド類、アセトフェノン誘導体、ベンゾフェノン誘導体、ベンジル誘導体、ベンゾイン誘導体、ベンゾインエーテル誘導体、ベンジルジアルキルケタール誘導体、チオキサントン誘導体、アシルホスフィンオキサイド誘導体、金属錯体、ｐ−ジアルキルアミノ安息香酸、アゾ化合物、パーオキシド化合物等が一般的に知られ、中でも、α−アミノケトン類、アシルホスフィンオキシド類、アセトフェノン誘導体、ベンジル誘導体、ベンゾインエーテル誘導体、ベンジルジアルキルケタール誘導体、チオキサントン誘導体、アシルホスフィンオキサイド誘導体が好ましく、アセトフェノン誘導体、ベンゾインエーテル誘導体、ベンジルジアルキルケタール誘導体、アシルホスフィンオキサイド誘導体がより好ましい。
特に、本発明の特定化合物との関係で、最も好適に用いることのできるラジカル重合開始剤としては、α−アミノケトン類及びアシルホスフィンオキシド類からなる群より選択されるラジカル重合開始剤が挙げられる。
【０２１９】
ラジカル重合開始剤の例としては、アセトフェノン、２，２−ジエトキシアセトフェノン、ｐ−ジメチルアミノアセトフェノン、ｐ−ジメチルアミノプロピオフェノン、ベンゾフェノン、ｐ，ｐ’−ジクロロベンゾフェノン、ｐ，ｐ’−ビスジエチルアミノベンゾフェノン、ミヒラーケトン、ベンジル、ベンゾイン、ベンゾインメチルエーテル、ベンゾインイソプロピルエーテル、ベンゾイン−ｎ−プロピルエーテル、ベンゾインイソブチルエーテル、ベンジルジメチルケタール、１−ヒドロキシ−シクロヘキシルフェニルケトン、テトラメチルチウラムモノサルファイド、チオキサントン、２−クロロチオキサントン、２，４−ジメチルチオキサントン、２，２−ジメチルプロピオイル ジフェニルホスフィンオキサイド、２−メチル−２−エチルヘキサノイル ジフェニルホスフィンオキサイド、２，６−ジメチルベンゾイル ジフェニルホスフィンオキサイド、２，６−ジメトキシベンゾイル ジフェニルホスフィンオキサイド、２，４，６−トリメチルベンゾイル ジフェニルホスフィンオキサイド、ビス（２，６−ジメトキシベンゾイル）−２，４，４−トリメチルペンチルホスフィンオキサイド、２，３，６−トリメチルベンゾイル−ジフェニルホスフィンオキサイド、ビス（２，３，６−トリメチルベンゾイル）−フェニルホスフィンオキサイド、２，４，６−トリメトキシベンゾイル−ジフェニルホスフィンオキサイド、２，４，６−トリクロロベンゾイル ジフェニルホスフィンオキサイド、２，４，６−トリメチルベンゾイル ナフチルフォスフォネート、ビス（η５−２,４−シクロペンタジエン−１−イル）−ビス（２,６−ジフルオロ−３−（１Ｈ−ピロール−１−イル）−フィニル）チタニウム、ｐ−ジメチルアミノ安息香酸、ｐ−ジエチルアミノ安息香酸、アゾビスイソブチロニトリル、１，１’−アゾビス（１−アセトキシ−１−フェニルエタン）、ベンゾインパーオキサイド、ジ−ｔｅｒｔ−ブチルパーオキサイド等が挙げられる。
【０２２０】
本発明に特に好適に使用されるα−アミノケトン類及びアシルホスフィンオキシド類からなる群より選択されるラジカル重合開始剤（以下「特定重合開始剤」とも称する）について説明する。
特定重合開始剤であるα−アミノケトン系化合物は、以下の一般式（１１）で表される化合物であることが好ましい。
【０２２１】
【化４０】
2009286954.tif 000045
【０２２２】
前記一般式（１１）中、Ａｒは、−ＳＲ１３ｒあるいは−Ｎ（Ｒ１１ｒ）（Ｒ１２ｒ）で置換されているフェニル基であり、ここで、Ｒ１３ｒは水素原子、またはアルキル基を表す。
Ｒ１ｒとＲ２ｒはそれぞれ独立して炭素数１〜８のアルキル基である。Ｒ１ｒとＲ２ｒは互いに結合して炭素数２〜９のアルキレン基を構成してもよい。Ｒ３ｒとＲ４ｒはそれぞれ独立して水素原子、炭素数１〜１２のアルキル基、炭素数１〜４のアルコキシ置換された炭素数２〜４のアルキル基、又は、炭素数３〜５のアルケニル基を表す。ここで、Ｒ３ｒとＲ４ｒとは互いに結合して炭素数３〜７のアルキレン基を形成してもよく、そのアルキレン基は、アルキレン鎖中に、−Ｏ−あるいは−Ｎ（Ｒ１４ｒ）−を含むものであってもよく、ここでＲ１４ｒは、炭素数１〜４のアルキル基を表す。
Ｒ１１ｒとＲ１２ｒはそれぞれ独立して水素原子、炭素数１〜１２のアルキル基、炭素数１〜４のアルコキシ置換された炭素数２〜４のアルキル基、又は、炭素数３〜５のアルケニル基を表す。ここで、Ｒ１１ｒとＲ１２ｒとは互いに結合して炭素数３〜７のアルキレン基を形成してもよく、そのアルキレン基は、アルキレン鎖中に、−Ｏ−あるいは−Ｎ（Ｒ１４ｒ）−を含むものであってもよい。ここで、Ｒ１４ｒは前記したものと同義である。
【０２２３】
前記α−アミノケトン類に包含される化合物の例としては、２−メチル−１−フェニル−２−モルホリノプロパン−１−オン、２−メチル−１−［４−（ヘキシル）フェニル］−２−モルホリノプロパン−１−オン、２−エチル−２−ジメチルアミノ−１−（４−モルホリノフェニル）−ブタノン−１等が挙げられる。また、チバガイギー社製のイルガキュアシリーズ、例えばイルガキュア９０７、イルガキュア３６９、イルガキュア３７９等の如き市販品としても入手可能であり、これらもα−アミノケトン類に包含される化合物であり、本発明に好適に使用しうる。
【０２２４】
前記アシルホスフィンオキシド類に包含される化合物は、下記一般式（１２）又は、一般式（１３）で表される化合物である。
【０２２５】
【化４１】
2009286954.tif 000046
【０２２６】
前記一般式（１２）中、Ｒ５ｒ及びＲ６ｒは、それぞれ独立に脂肪族基、芳香族基、脂肪族オキシ基、芳香族オキシ基、複素環基を表し、Ｒ７ｒは、脂肪族基、芳香族基、複素環基を表す。
【０２２７】
前記Ｒ５ｒ、Ｒ６ｒ又はＲ７ｒで表される脂肪族基は、例えば、アルキル基、置換アルキル基、アルケニル基、置換アルケニル基、アルキニル基、置換アルキニル基、アラルキル基、又は置換アラルキル基等が挙げられ、中でも、アルキル基、置換アルキル基、アルケニル基、置換アルケニル基、アラルキル基、又は置換アラルキル基が好ましく、アルキル基、置換アルキル基が特に好ましい。また、前記脂肪族基は、環状脂肪族基でも鎖状脂肪族基でもよい。鎖状脂肪族基は分岐を有していてもよい。
【０２２８】
前記アルキル基としては、直鎖状、分岐状、環状のアルキル基が挙げられ、該アルキル基の炭素原子数としては、１〜３０が好ましく、１〜２０がより好ましい。置換アルキル基のアルキル部分の炭素原子数の好ましい範囲については、アルキル基の場合と同様である。また、前記アルキル基は、置換基を有するアルキル基、無置換のアルキル基のいずれであってもよい。前記アルキル基としては、メチル基、エチル基、プロピル基、ブチル基、ペンチル基、ヘキシル基、オクチル基、２−エチルヘキシル基、デシル基、ドデシル基、オクタデシル基、シクロヘキシル基、シクロペンチル基、ネオペンチル基、イソプロピル基、イソブチル基等が挙げられる。
【０２２９】
前記置換アルキル基の置換基としては、カルボキシ基、スルホ基、シアノ基、ハロゲン原子（例えば、フッ素原子、塩素原子、臭素原子）、ヒドロキシ基、炭素数３０以下のアルコキシカルボニル基（例えば、メトキシカルボニル基、エトキシカルボニル基、ベンジルオキシカルボニル基）、炭素数３０以下のアルキルスルホニルアミノカルボニル基、アリールスルホニルアミノカルボニル基、アルキルスルホニル基、アリールスルホニル基、炭素数３０以下のアシルアミノスルホニル基、炭素数３０以下のアルコキシ基（例えば、メトキシ基、エトキシ基、ベンジルオキシ基、フェノキシエトキシ基、フェネチルオキシ基等）、炭素数３０以下のアルキルチオ基（例えば、メチルチオ基、エチルチオ基、メチルチオエチルチオエチル基等）、炭素数３０以下のアリールオキシ基（例えば、フェノキシ基、ｐ−トリルオキシ基、１−ナフトキシ基、２−ナフトキシ基等）、ニトロ基、炭素数３０以下のアルキル基、アルコキシカルボニルオキシ基、アリールオキシカルボニルオキシ基、
【０２３０】
炭素数３０以下のアシルオキシ基（例えば、アセチルオキシ基、プロピオニルオキシ基等）、炭素数３０以下のアシル基（例えば、アセチル基、プロピオニル基、ベンゾイル基等）、カルバモイル基（例えば、カルバモイル基、Ｎ，Ｎ−ジメチルカルバモイル基、モルホリノカルボニル基、ピペリジノカルボニル基等）、スルファモイル基（例えば、スルファモイル基、Ｎ，Ｎ−ジメチルスルファモイル基、モルホリノスルホニル基、ピペリジノスルホニル基等）、炭素数３０以下のアリール基（例えば、フェニル基、４−クロロフェニル基、４−メチルフェニル基、α−ナフチル基等）、置換アミノ基（例えば、アミノ基、アルキルアミノ基、ジアルキルアミノ基、アリールアミノ基、ジアリールアミノ基、アシルアミノ基等）、置換ウレイド基、置換ホスホノ基、複素環基等が挙げられる。ここで、カルボキシル基、スルホ基、ヒドロキシ基、ホスホノ基は、塩の状態であってもよい。その際、塩を形成するカチオンとしては、アルカリ金属イオン、アンモニウムイオン等が挙げられる。
【０２３１】
前記アルケニル基としては、直鎖状、分岐状、環状のアルケニル基が挙げられ、該アルケニル基の炭素原子数としては、２〜３０が好ましく、２〜２０がより好ましい。また、該アルケニル基は、置換基を有する置換アルケニル基、無置換のアルケニル基のいずれであってもよく、置換アルケニル基のアルケニル部分の炭素原子数の好ましい範囲はアルケニル基の場合と同様である。前記置換アルケニル基の置換基としては、前記置換アルキル基の場合と同様の置換基が挙げられる。
【０２３２】
前記アルキニル基としては、直鎖状、分岐状、環状のアルキニル基が挙げられ、該アルキニル基の炭素原子数としては、２〜３０が好ましく、２〜２０がより好ましい。また、該アルキニル基は、置換基を有する置換アルキニル基、無置換のアルキニル基のいずれであってもよく、置換アルキニル基のアルキニル部分の炭素原子数の好ましい範囲はアルキニル基の場合と同様である。置換アルキニル基の置換基としては、前記置換アルキル基の場合と同様の置換基が挙げられる。
【０２３３】
前記アラルキル基としては、直鎖状、分岐状、環状のアラルキル基が挙げられ、該アラルキル基の炭素原子数としては、７〜３５が好ましく、７〜２５がより好ましい。また、該アラルキル基は、置換基を有する置換アラルキル基、無置換のアラルキル基のいずれであってもよく、置換アラルキル基のアラルキル部分の炭素原子数の好ましい範囲はアラルキル基の場合と同様である。置換アラルキル基の置換基としては、前記置換アルキル基の場合と同様の置換基が挙げられる。
【０２３４】
前記Ｒ５ｒ、Ｒ６ｒ又はＲ７ｒで表される芳香族基としては、例えば、アリール基、置換アリール基が挙げられる。アリール基の炭素原子数としては、６〜３０が好ましく、６〜２０がより好ましい。置換アリール基のアリール部分の好ましい炭素原子数の範囲としては、アリール基と同様である。前記アリール基としては、例えば、フェニル基、α−ナフチル基、β−ナフチル基等が挙げられる。置換アリール基の置換基としては、前記置換アルキル基の場合と同様の置換基が挙げられる。
【０２３５】
前記Ｒ５ｒ又はＲ６ｒで表される脂肪族オキシ基としては、炭素数１〜３０のアルコキシ基が好ましく、例えば、メトキシ基、エトキシ基、ブトキシ基、オクチルオキシ基、フェノキシエトキシ基等が挙げられる。但し、これらに限定されるものではない。
【０２３６】
前記Ｒ５ｒ又はＲ６ｒで表される芳香族オキシ基としては、炭素数６〜３０のアリールオキシ基が好ましく、例えば、フェノキシ基、メチルフェニルオキシ基、クロロフェニルオキシ基、メトキシフェニルオキシ基、オクチルオキシフェニルオキシ基等が挙げられる。但し、これらに限定されるものではない。
【０２３７】
前記Ｒ５ｒ、Ｒ６ｒ又はＲ７ｒで表される複素環基としては、Ｎ、Ｏ又はＳ原子を含む複素環基が好ましく、例えば、ピリジル基、フリル基、チエニル基、イミダゾリル基、ピロリル基等が挙げられる。
【０２３８】
【化４２】
2009286954.tif 000047
【０２３９】
前記一般式（１３）中のＲ８ｒ及びＲ１０ｒは、それぞれ独立にアルキル基、アリール基、複素環基を表し、Ｒ９ｒは、アルキル基、アリール基、アルコキシ基、アリールオキシ基、複素環基を表す。前記Ｒ８ｒ、Ｒ９ｒ又はＲ１０ｒで表される、アルキル基、アリール基、複素環基、アルコキシ基及びアリールオキシ基は、置換基を有していてもよく、該置換基としては、前記一般式（１２）における場合と同様の置換基が挙げられる。
【０２４０】
前記一般式（１３）におけるアルキル基、アリール基、複素環基、アルコキシ基及びアリールオキシ基としては、前記一般式（１２）における場合と同義である。
【０２４１】
前記一般式（１２）又は（１３）で表されるアシルホスフィンオキシド系化合物としては、例えば、特公昭６３−４０７９９号公報、特公平５−２９２３４号公報、特開平１０−９５７８８号公報、特開平１０−２９９９７号公報等に記載の化合物を挙げることができる。
【０２４２】
具体的なアシルホスフィンオキシド系化合物の例としては、以下に示す化合物（例示化合物（Ｐ−１）〜（Ｐ−２６））が挙げられるが、本発明においては、これらに限定されるものではない。
【０２４３】
【化４３】
2009286954.tif 000048
【０２４４】
【化４４】
2009286954.tif 000049
【０２４５】
【化４５】
2009286954.tif 000050
【０２４６】
なお、前記例示化合物中、例えば、（Ｐ−２）［２，４，６−トリメチルベンゾイル−ジフェニル−ホスフィンオキサイド］は、Ｄａｒｏｃｕｒ  ＴＰＯ（チバ・スペシャルティ・ケミカルズ社製）の商品名で入手可能であり、（Ｐ−１９）［ビス（２，４，６−トリメチルベンゾイル）−フェニルホスフィンオキシド］は、Ｉｒｇａｃｕｒｅ  ８１９（チバ・スペシャルティ・ケミカルズ社製）の商品名で入手可能である。
【０２４７】
本発明の光硬化性組成物における前記特定重合開始剤の含有量は、固形分換算で、０．１〜３０質量％の範囲であることが好ましく、０．２〜２０質量％の範囲であることがより好ましい。
【０２４８】
さらにラジカル重合開始剤の他の例としては、加藤清視著「紫外線硬化システム」（株式会社総合技術センター発行：平成元年）の第６５〜１４８頁に記載されている光重合開始剤などを挙げることができる。
これらの光重合開始剤は１種あるいは２種以上を組み合わせて用いることができ、後述する増感剤と併用してもよい。
【０２４９】
また、光重合開始剤は、８０℃まで熱分解を起こさないものであることが好ましい。８０℃以下で熱分解を起こす開始剤を用いると、製品保存上問題があるため好ましくない。
【０２５０】
本発明の光硬化性組成物において重合開始剤は、１種単独で又は２種以上を組み合わせて使用することができる。
光硬化性組成物中の重合開始剤の含有量は、インク組成物の全固形分換算で、０．１質量％〜２５質量％が好ましく、より好ましくは０．５質量％〜２０質量％、更に好ましくは１質量％〜１８質量％である。
【０２５１】
＜その他の成分＞
以下に、必要に応じて本発明に用いることのできる種々の添加剤について述べる。
−紫外線吸収剤−
本発明においては、得られる硬化物の耐候性向上、退色防止の観点から、紫外線吸収剤を用いることができる。
紫外線吸収剤としては、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤、などが挙げられる。
添加量は目的に応じて適宜選択されるが、一般的には、固形分換算で０．５質量％〜１５質量％であることが好ましい。
【０２５２】
−増感剤−
増感剤は、単独では光照射によって活性化しないが、重合開始剤と一緒に使用した場合に重合開始剤単独で用いた場合よりも効果があるものである。本発明の光硬化性組成物が例えば、ラジカル重合性化合物を含む場合、一般にアミン類が用いられる。
アミン類の添加により硬化速度が速くなるのは、第１に、水素引き抜き作用により重合開始剤に水素を供給するためであり、第２に、生成ラジカルが大気中の酸素分子と結合して反応性が悪くなるのに対して、アミンが組成中に溶け込んでいる酸素を捕獲する作用があるためである。
【０２５３】
増感剤として、具体的には、アミン化合物（脂肪族アミン、芳香族基を含むアミン、ピペリジン、エポキシ樹脂とアミンの反応生成物、トリエタノールアミントリアクリレートなど）、尿素化合物（アリルチオ尿素、ｏ−トリルチオ尿素など）、イオウ化合物（ナトリウムジエチルジチオホスフェート、芳香族スルフィン酸の可溶性塩など）、ニトリル系化合物（Ｎ，Ｎ−ジエチル−ｐ−アミノベンゾニトリルなど）、リン化合物（トリ−ｎ−ブチルホスフィン、ナトリウムジエチルジチオホスファイドなど）、窒素化合物（ミヒラーケトン、Ｎ−ニトリソヒドロキシルアミン誘導体、オキサゾリジン化合物、テトラヒドロ−１，３−オキサジン化合物、ホルムアルデヒドまたはアセトアルデヒドとジアミンの縮合物など）、塩素化合物（四塩化炭素、ヘキサクロロエタンなど）等が挙げられる。
【０２５４】
増感剤の使用量は、重合開始剤と増感剤の選定や組み合わせ、使用する重合性化合物等適宜選定でき、一般には、光硬化性組成物に対し０〜１０質量％が好ましく、０．１〜１０質量％がより好ましく、０．２〜５質量％が特に好ましい。
〔その他の増感色素〕
本発明においては、前記した特定増感色素に加え、公知の増感色素を本発明の効果を損なわない限りにおいて併用することができる。その他の増感色素は、特定増感色素に対して、特定増感色素：他の増感色素の質量比で１：５〜１００：１、好ましくは、１：１〜１００：１、より好ましくは、２：１〜１００：１の量で添加することが可能である。
併用しうる公知の増感色素の例としては、ベンゾフェノン、チオキサントン（特にイソプロピルチオキサントン）、アントラキノン及び３−アシルクマリン誘導体、ターフェニル、スチリルケトン及び３−（アロイルメチレン）チアゾリン、ショウノウキノン、エオシン、ローダミン及びエリスロシンなどが挙げられる。
【０２５５】
併用可能な光増感剤のさらなる例は、下記のとおりである。
（１）チオキサントン
チオキサントン、２−イソプロピルチオキサントン、２−クロロチオキサントン、２−ドデシルチオキサントン、２，４−ジ−エチルチオキサントン、２，４−ジメチルチオキサントン、１−メトキシカルボニルチオキサントン、２−エトキシカルボニルチオキサントン、３−（２−メトキシエトキシカルボニル）チオキサントン、４−ブトキシカルボニルチオキサントン、３−ブトキシカルボニル−７−メチルチオキサントン、１−シアノ−３−クロロチオキサントン、１−エトキシカルボニル−３−クロロチオキサントン、１−エトキシカルボニル−３−エトキシチオキサントン、１−エトキシカルボニル−３−アミノチオキサントン、１−エトキシカルボニル−３−フェニルスルフリルチオキサントン、３，４−ビス−〔２−（２−メトキシエトキシ）エトキシカルボニル〕チオキサントン、１−エトキシカルボニル−３−（１−メチル−１−モルホリノエチル）チオキサントン、２−メチル−６−ジメトキシメチルチオキサントン、２−メチル−６−（１，１−ジメトキシベンジル）チオキサントン、２−モルホリノメチルチオキサントン、２−メチル−６−モルホリノメチルチオキサントン、ｎ−アリルチオキサントン−３，４−ジカルボキシミド、ｎ−オクチルチオキサントン−３，４−ジカルボキシイミド、Ｎ−（１，１，３，３−テトラメチルブチル）チオキサントン−３，４−ジカルボキシイミド、１−フェノキシチオキサントン、６−エトキシカルボニル−２−メトキシチオキサントン、６−エトキシカルボニル−２−メチルチオキサントン、チオキサントン−２−ポリエチレングリコールエステル、２−ヒドロキシ−３−（３，４−ジメチル−９−オキソ−９Ｈ−チオキサントン−２−イルオキシ）−Ｎ，Ｎ，Ｎ−トリメチル−１−プロパンアミニウムクロリド；
【０２５６】
（２）ベンゾフェノン
ベンゾフェノン、４−フェニルベンゾフェノン、４−メトキシベンゾフェノン、４，４’−ジメトキシベンゾフェノン、４，４’−ジメチルベンゾフェノン、４，４’−ジクロロベンゾフェノン、４，４’−ジメチルアミノベンゾフェノン、４，４’−ジエチルアミノベンゾフェノン、４−メチルベンゾフェノン、２，４，６−トリメチルベンゾフェノン、４−（４−メチルチオフェニル）ベンゾフェノン、３，３’−ジメチル−４−メトキシベンゾフェノン、メチル−２−ベンゾイルベンゾアート、４−（２−ヒドロキシエチルチオ）ベンゾフェノン、４−（４−トリルチオ）ベンゾフェノン、４−ベンゾイル−Ｎ，Ｎ，Ｎ−トリメチルベンゼンメタンアミニウムクロリド、２−ヒドロキシ−３−（４−ベンゾイルフェノキシ）−Ｎ，Ｎ，Ｎ−トリメチル−１−プロパンアミニウムクロリド一水和物、４−（１３−アクリロイル−１，４，７，１０，１３−ペンタオキサトリデシル）ベンゾフェノン、４−ベンゾイル−Ｎ，Ｎ−ジメチル−Ｎ−〔２−（１−オキソ−２−プロペニル）オキシ〕エチルベンゼンメタンアミニウムクロリド；
【０２５７】
（３）３−アシルクマリン
３−ベンゾイルクマリン、３−ベンゾイル−７−メトキシクマリン、３−ベンゾイル−５，７−ジ（プロポキシ）クマリン、３−ベンゾイル−６，８−ジクロロクマリン、３−ベンゾイル−６−クロロクマリン、３，３’−カルボニルビス〔５，７−ジ（プロポキシ）クマリン〕、３，３’−カルボニルビス（７−メトキシクマリン）、３，３’−カルボニルビス（７−ジエチルアミノクマリン）、３−イソブチロイルクマリン、３−ベンゾイル−５，７−ジメトキシクマリン、３−ベンゾイル−５，７−ジエトキシクマリン、３−ベンゾイル−５，７−ジブトキシクマリン、３−ベンゾイル−５，７−ビス（メトキシエトキシ）クマリン、３−ベンゾイル−５，７−ジ（アリルオキシ）クマリン、３−ベンゾイル−７−ジメチルアミノクマリン、３−ベンゾイル−７−ジエチルアミノクマリン、３−イソブチロイル−７−ジメチルアミノクマリン、５，７−ジメトキシ−３−（１−ナフトイル）クマリン、５，７−ジメトキシ−３−（１−ナフトイル）クマリン、３−ベンゾイルベンゾ〔ｆ〕クマリン、７−ジエチルアミノ−３−チエノイルクマリン、３−（４−シアノベンゾイル）−５，７−ジメトキシクマリン；
【０２５８】
（４）３−（アロイルメチレン）チアゾリン
３−メチル−２−ベンゾイルメチレン−β−ナフトチアゾリン、３−メチル−２−ベンゾイルメチレンベンゾチアゾリン、３−エチル−２−プロピオニルメチレン−β−ナフトチアゾリン；
【０２５９】
（５）アントラセン
９，１０−ジメトキシ−アントラセン、９，１０−ジエトキシ−アントラセン、９，１０−ジメトキシ−２−エチル−アントラセン、
【０２６０】
（６）他のカルボニル化合物
アセトフェノン、３−メトキシアセトフェノン、４−フェニルアセトフェノン、ベンジル、２−アセチルナフタレン、２−ナフトアルデヒド、９，１０−ナフトラキノン、９−フルオレノン、ジベンゾスベロン、キサントン、２，５−ビス（４−ジエチルアミノベンジリデン）シクロペンタノン、α−（パラ−ジメチルアミノベンジリデン）ケトン、例えば、２−（４−ジメチルアミノベンジリデン）インダン−１−オン又は３−（４−ジメチルアミノフェニル）−１−インダン−５−イルプロペノン、３−フェニルチオフタルイミド、Ｎ−メチル−３，５−ジ（エチルチオ）フタルイミド。
【０２６１】
−酸化防止剤−
組成物の安定性向上のため、酸化防止剤を添加することができる。酸化防止剤としては、ヨーロッパ公開特許第２２３７３９号公報、同３０９４０１号公報、同第３０９４０２号公報、同第３１０５５１号公報、同第３１０５５２号公報、同第４５９４１６号公報、ドイツ公開特許第３４３５４４３号公報、特開昭５４−４８５３５号公報、同６２−２６２０４７号公報、同６３−１１３５３６号公報、同６３−１６３３５１号公報、特開平２−２６２６５４号公報、特開平２−７１２６２号公報、特開平３−１２１４４９号公報、特開平５−６１１６６号公報、特開平５−１１９４４９号公報、米国特許第４８１４２６２号明細書、米国特許第４９８０２７５号明細書等に記載のものを挙げることができる。
添加量は目的に応じて適宜選択されるが、固形分換算で０．１質量％〜８質量％であることが好ましい。
【０２６２】
−褪色防止剤−
本発明には、各種の有機系及び金属錯体系の褪色防止剤を使用することができる。前記有機系の褪色防止剤としては、ハイドロキノン類、アルコキシフェノール類、ジアルコキシフェノール類、フェノール類、アニリン類、アミン類、インダン類、クロマン類、アルコキシアニリン類、ヘテロ環類、などが挙げられる。前記金属錯体系の褪色防止剤としては、ニッケル錯体、亜鉛錯体、などが挙げられ、具体的には、リサーチディスクロージャーＮｏ．１７６４３の第ＶＩＩのＩ〜Ｊ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や、特開昭６２−２１５２７２号公報の１２７頁〜１３７頁に記載された代表的化合物の一般式及び化合物例に含まれる化合物を使用することができる。
添加量は目的に応じて適宜選択されるが、固形分換算で０．１質量％〜８質量％であることが好ましい。
【０２６３】
−導電性塩類−
導電性塩類は、光硬化性組成物に溶解させることで、導電性を向上させうる固体の化合物である。本発明の光硬化性組成物を、例えば、インクジェット記録用のインク組成物として用いる場合、吐出物性の制御を目的として添加されることが好ましい。本発明においては、インク組成物の保存時に析出する懸念が大きいために実質的に使用しないことが好ましいが、導電性塩類の溶解性を上げたり、インク組成物の液体成分に溶解性の高いものを用いたりすることで、溶解性が良好である場合には、適当量添加してもよい。導電性塩類の例としては、チオシアン酸カリウム、硝酸リチウム、チオシアン酸アンモニウム、ジメチルアミン塩酸塩などが挙げられる。
【０２６４】
−溶剤−
本発明の光硬化性組成物を、例えば、インクジェット記録用のインク組成物として用いる場合、被記録媒体との密着性を改良するため、極微量の有機溶剤を添加することも有効である。
溶剤としては、例えば、アセトン、メチルエチルケトン、ジエチルケトン等のケトン系溶剤、メタノール、エタノール、２−プロパノール、１−プロパノール、１−ブタノール、ｔｅｒｔ−ブタノール等のアルコール系溶剤、クロロホルム、塩化メチレン等の塩素系溶剤、ベンゼン、トルエン等の芳香族系溶剤、酢酸エチル、酢酸ブチル、酢酸イソプロピルなどのエステル系溶剤、ジエチルエーテル、テトラヒドロフラン、ジオキサン等のエーテル系溶剤、エチレングリコールモノメチルエーテル、エチレングリコールジメチルエーテル等のグリコールエーテル系溶剤などが挙げられる。
この場合、耐溶剤性や溶剤の揮発性の観点から、溶剤の添加量は光硬化性組成物全体に対して５質量％以下が好ましく、３質量％以下がより好ましく、溶剤を含まないことがさらに好ましい。
【０２６５】
−高分子化合物−
本発明の光硬化性組成物には、膜物性を調整するため、各種高分子化合物を添加することができる。
高分子化合物としては、アクリル系重合体、ポリビニルブチラール樹脂、ポリウレタン樹脂、ポリアミド樹脂、ポリエステル樹脂、エポキシ樹脂、フェノール樹脂、ポリカーボネート樹脂、ポリビニルブチラール樹脂、ポリビニルホルマール樹脂、シェラック、ビニル系樹脂、アクリル系樹脂、ゴム系樹脂、ワックス類、その他の天然樹脂等が使用できる。また、これらは２種以上併用してもかまわない。これらのうち、アクリル系のモノマーの共重合によって得られるビニル系共重合が好ましい。更に、高分子結合材の共重合組成として、「カルボキシル基含有モノマー」、「メタクリル酸アルキルエステル」、又は「アクリル酸アルキルエステル」を構造単位として含む共重合体も好ましく用いられる。
【０２６６】
−界面活性剤−
本発明の光硬化性組成物には、界面活性剤を添加してもよい。
界面活性剤としては、特開昭６２−１７３４６３号、同６２−１８３４５７号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第４級アンモニウム塩類等のカチオン性界面活性剤が挙げられる。なお、前記界面活性剤の代わりに有機フルオロ化合物を用いてもよい。前記有機フルオロ化合物は、疎水性であることが好ましい。前記有機フルオロ化合物としては、例えば、フッ素系界面活性剤、オイル状フッ素系化合物（例、フッ素油）及び固体状フッ素化合物樹脂（例、四フッ化エチレン樹脂）が含まれ、特公昭５７−９０５３号（第８〜１７欄）、特開昭６２−１３５８２６号の各公報に記載されたものが挙げられる。
【０２６７】
−貯蔵安定剤−
本発明の光硬化性組成物は、貯蔵安定剤を含有していてもよい。
貯蔵安定剤は、光硬化性組成物の保存中の好ましくない重合を抑制するもので、光硬化性組成物に溶解できるものを用いる。例としては、４級アンモニウム塩、ヒドロキシアミン類、環状アミド類、ニトリル類、置換尿素類、複素環化合物、有機酸、ハイドロキノン、ハイドロキノンモノエーテル類、有機ホスフィン類、銅化合物などが挙げられ、具体的にはベンジルトリメチルアンモニウムクロライド、ジエチルヒドロキシルアミン、ベンゾチアゾール、４−アミノ−２，２，６，６−テトラメチルピペリジン、クエン酸、ハイドロキノンモノメチルエーテル、ハイドロキノンモノブチルエーテル、ナフテン酸銅などが挙げられる。
【０２６８】
貯蔵安定剤の使用量は用いる重合開始剤の活性や重合性化合物の重合性、貯蔵安定剤の種類に基づいて適宜調整するのが好ましいが、インク組成物中に０．００５〜１質量％が好ましく、０．０１〜０．５質量％がより好ましく、０．０１〜０．２質量％が更に好ましい。添加量が少ないと保存安定性が劣り、添加量が多いと硬化が起こりにくいといった問題が生じる。
【０２６９】
この他にも、必要に応じて、例えば、ｐＨ調整剤、レベリング添加剤、マット剤、消泡剤、膜物性を調整するためのワックス類、ポリオレフィンやＰＥＴ等の被記録媒体への密着性を改善するために、重合を阻害しないタッキファイヤーなどを含有させることができる。
タッキファイヤーとしては、具体的には、特開２００１−４９２００号公報の５〜６ｐに記載されている高分子量の粘着性ポリマー（例えば、（メタ）アクリル酸と炭素数１〜２０のアルキル基を有するアルコールとのエステル、（メタ）アクリル酸と炭素数３〜１４の脂環属アルコールとのエステル、（メタ）アクリル酸と炭素数６〜１４の芳香属アルコールとのエステルからなる共重合物）や、重合性不飽和結合を有する低分子量粘着付与性樹脂などである。
【０２７０】
＜着色剤＞
本発明の光硬化性組成物を、例えば、インク組成物として平版印刷版の画像部形成などの用途に適用する場合には、特に着色画像を形成することは必須ではなく、このようなインクとしての用途においては、特に着色剤は必要ないが、インク組成物により形成された画像部の視認性を向上するため、或いは、インク組成物を用いて着色画像を形成しようとするときは、着色剤を含有することができる。 
【０２７１】
本発明に使用することのできる着色剤としては、特に制限はなく、（１）顔料、（２）油溶性染料、（３）分散染料、および溶解性染料等の任意の公知の着色剤から選択して使用することができる。なかでも、耐候性に優れ、色再現性に富んだ（１）顔料及び（２）油溶性染料が好ましい。本発明においてインク組成物又はインクジェット記録用インク組成物に好適に使用し得る着色剤は、活性放射線による硬化反応の感度を低下させないという観点からは、硬化反応である重合反応において重合禁止剤として機能しない化合物を選択することが好ましい。
【０２７２】
（１）顔料
本発明に使用できる顔料としては、特に限定されるわけではないが、例えばカラーインデックスに記載される下記の番号の有機又は無機顔料が使用できる。
赤あるいはマゼンタ顔料としては、例えば、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ  Ｖｉｏｌｅｔ  ３、１９、２３、２９、３０、３７、５０、８８、Ｐｉｇｍｅｎｔ  Ｏｒａｎｇｅ  １３、１６、２０、３６、等が挙げられる。
青又はシアン顔料としては、例えば、Ｐｉｇｍｅｎｔ  Ｂｌｕｅ  １、１５、１５：１、１５：２、１５：３、１５：４、１５：６、１６、１７−１、２２、２７、２８、２９、３６、６０、等が挙げられる。
緑顔料としては、例えば、Ｐｉｇｍｅｎｔ  Ｇｒｅｅｎ  ７、２６、３６、５０、党が挙げられる。
黄顔料としては、例えば、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３、等が挙げられる。
黒顔料としては、例えば、Ｐｉｇｍｅｎｔ  Ｂｌａｃｋ  ７、２８、２６、等が挙げられる。
白色顔料としては、例えば、ＰｉｇｍｅｎｔＷｈｉｔｅ  ６、１８、２１、等が挙げられる。
これらの顔料は、目的に応じて適宜選択して使用できる。
【０２７３】
（２）油溶性染料
以下に、本発明で使用することのできる油溶性染料について説明する。
本発明で使用することのできる油溶性染料とは、水に実質的に不溶な染料を意味する。具体的には、２５℃での水への溶解度（水１００ｇに溶解できる染料の質量）が１ｇ以下であり、好ましくは０．５ｇ以下、より好ましくは０．１ｇ以下であるものを指す。従って、油溶性染料とは、所謂水に不溶性の顔料や油溶性色素を意味し、これらの中でも油溶性色素が好ましい。
【０２７４】
本発明に使用可能な油溶性染料のうち、イエロー染料としては、任意のものを使用することができる。例えば、カップリング成分としてフェノール類、ナフトール類、アニリン類、ピラゾロン類、ピリドン類、開鎖型活性メチレン化合物類を有するアリールもしくはヘテリルアゾ染料；例えばカップリング成分として開鎖型活性メチレン化合物類を有するアゾメチン染料；例えばベンジリデン染料やモノメチンオキソノール染料等のようなメチン染料；例えばナフトキノン染料、アントラキノン染料等のようなキノン系染料；等が挙げられ、これ以外の染料種としてはキノフタロン染料、ニトロ・ニトロソ染料、アクリジン染料、アクリジノン染料等を挙げることができる。 
【０２７５】
本発明に使用可能な油溶性染料のうち、マゼンタ染料としては、任意のものを使用することができる。例えばカップリング成分としてフェノール類、ナフトール類、アニリン類を有するアリールもしくはヘテリルアゾ染料；例えばカップリング成分としてピラゾロン類、ピラゾロトリアゾール類を有するアゾメチン染料；例えばアリーリデン染料、スチリル染料、メロシアニン染料、オキソノール染料のようなメチン染料；ジフェニルメタン染料、トリフェニルメタン染料、キサンテン染料のようなカルボニウム染料；例えばナフトキノン、アントラキノン、アントラピリドンなどのようなキノン系染料；例えばジオキサジン染料等のような縮合多環系染料；等を挙げることができる。
【０２７６】
本発明に適用可能な油溶性染料のうち、シアン染料としては、任意のものを使用することができる。例えばインドアニリン染料、インドフェノール染料あるいはカップリング成分としてピロロトリアゾール類を有するアゾメチン染料；シアニン染料、オキソノール染料、メロシアニン染料のようなポリメチン染料；ジフェニルメタン染料、トリフェニルメタン染料、キサンテン染料のようなカルボニウム染料；フタロシアニン染料；アントラキノン染料；例えばカップリング成分としてフェノール類、ナフトール類、アニリン類を有するアリールもしくはヘテリルアゾ染料；インジゴ・チオインジゴ染料；等を挙げることができる。
【０２７７】
前記の各染料は、クロモフォア（発色性の原子団）の一部が解離して初めてイエロー、マゼンタ、シアンの各色を呈するものであってもよく、その場合のカウンターカチオンはアルカリ金属や、アンモニウムのような無機のカチオンであってもよいし、ピリジニウム、４級アンモニウム塩のような有機のカチオンであってもよく、さらにはそれらを構造に有するポリマーカチオンであってもよい。
【０２７８】
以下に限定されるものではないが、好ましい具体例としては、例えば、Ｃ．Ｉ．ソルベント・ブラック  ３、７、２７、２９及び３４；Ｃ．Ｉ．ソルベント・イエロー  １４、１６、１９、２９、３０、５６、８２、９３及び１６２；Ｃ．Ｉ．ソルベント・レッド  １、３、８、１８、２４、２７、４３、４９、５１、７２、７３、１０９、１２２、１３２及び２１８；Ｃ．Ｉ．ソルベント・バイオレット  ３；Ｃ．Ｉ．ソルベント・ブルー  ２、１１、２５、３５、３８、６７及び７０；Ｃ．Ｉ．ソルベント・グリーン  ３及び７；並びにＣ．Ｉ．ソルベント・オレンジ  ２；等が挙げられる。
これらの中で特に好ましいものは、Ｎｕｂｉａｎ  Ｂｌａｃｋ  ＰＣ−０８５０、Ｏｉｌ  Ｂｌａｃｋ  ＨＢＢ  、Ｏｉｌ  Ｙｅｌｌｏｗ  １２９、Ｏｉｌ  Ｙｅｌｌｏｗ  １０５、Ｏｉｌ  Ｐｉｎｋ  ３１２、Ｏｉｌ  Ｒｅｄ  ５Ｂ、Ｏｉｌ  Ｓｃａｒｌｅｔ  ３０８、Ｖａｌｉ  Ｆａｓｔ  Ｂｌｕｅ  ２６０６、Ｏｉｌ  Ｂｌｕｅ  ＢＯＳ（オリエント化学（株）製）、Ａｉｚｅｎ  Ｓｐｉｌｏｎ  Ｂｌｕｅ  ＧＮＨ（保土ヶ谷化学（株）製）、ＮｅｏｐｅｎＹｅｌｌｏｗ  ０７５、Ｎｅｏｐｅｎ  Ｍａｚｅｎｔａ  ＳＥ１３７８、Ｎｅｏｐｅｎ  Ｂｌｕｅ  ８０８、Ｎｅｏｐｅｎ  Ｂｌｕｅ  ＦＦ４０１２、Ｎｅｏｐｅｎ  Ｃｙａｎ  ＦＦ４２３８（ＢＡＳＦ社製）等である。
【０２７９】
本発明においては、油溶性染料は１種単独で用いてもよく、また、数種類を混合して用いてもよい。
また、着色剤として油溶性染料を使用する場合には、本発明の効果を阻害しない範囲で、必要に応じて、他の水溶性染料、分散染料、顔料等の着色剤を併用することもできる。
【０２８０】
（３）分散染料
また、本発明においては、水非混和性有機溶媒に溶解する範囲で分散染料を用いることもできる。分散染料は一般に水溶性の染料も包含するが、本発明においては水非混和性有機溶媒に溶解する範囲で用いることが好ましい。分散染料の好ましい具体例としては、Ｃ．Ｉ．ディスパースイエロー  ５、４２、５４、６４、７９、８２、８３、９３、９９、１００、１１９、１２２、１２４、１２６、１６０、１８４：１、１８６、１９８、１９９、２０１、２０４、２２４及び２３７；Ｃ．Ｉ．ディスパーズオレンジ  １３、２９、３１：１、３３、４９、５４、５５、６６、７３、１１８、１１９及び１６３；Ｃ．Ｉ．ディスパーズレッド  ５４、６０、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２３９、２４０、２５８、２７７、２７８、２８３、３１１、３２３、３４３、３４８、３５６及び３６２；Ｃ．Ｉ．ディスパーズバイオレット  ３３；Ｃ．Ｉ．ディスパーズブルー  ５６、６０、７３、８７、１１３、１２８、１４３、１４８、１５４、１５８、１６５、１６５：１、１６５：２、１７６、１８３、１８５、１９７、１９８、２０１、２１４、２２４、２２５、２５７、２６６、２６７、２８７、３５４、３５８、３６５及び３６８；並びにＣ．Ｉ．ディスパーズグリーン  ６：１及び９；等が挙げられる。
【０２８１】
本発明に使用することができる着色剤は、本発明のインク組成物又はインクジェット記録用インク組成物に添加された後、適度に当該インク内で分散することが好ましい。着色剤の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。
【０２８２】
また、着色剤の分散を行う際に分散剤を添加することも可能である。分散剤としては、その種類に特に制限はないが、好ましくは高分子分散剤を用いることであり、高分子分散剤としては、例えば、日本ルーブリゾール社のＳｏｌｓｐｅｒｓｅシリーズが挙げられる。また、分散助剤として、各種顔料に応じたシナージストを用いることも可能である。本発明において、これらの分散剤及び分散助剤は、着色剤１００質量部に対し、１〜５０質量部添加することが好ましい。
【０２８３】
着色剤は、本発明のインク組成物の調製に際して、各成分とともに直接添加により配合してもよいが、分散性向上のため、あらかじめ溶剤、又は本発明における特定の単官能（メタ）アクリル酸誘導体や、所望により併用される他の重合性化合物のような分散媒体に添加し、均一分散或いは溶解させた後、配合することもできる。
【０２８４】
本発明において、溶剤が硬化画像に残留する場合に懸念される画像部の耐溶剤性の経時的な低下並びに残留する溶剤のＶＯＣ（Ｖｏｌａｔｉｌｅ  Ｏｒｇａｎｉｃ  Ｃｏｍｐｏｕｎｄ：揮発性有機化合物）の問題を避けるためにも、着色剤は、特定の単官能（メタ）アクリル酸誘導体を含む重合性化合物のいずれか１つ又はそれらの混合物に予め添加して、配合することが好ましい。なお、分散適性の観点のみを考慮した場合、着色剤の添加に使用する重合性化合物は、最も粘度の低いモノマーを選択することが好ましい。
【０２８５】
着色剤は、光硬化性組成物の使用目的に応じて、１種又は２種以上を適宜選択して用いればよい。
なお、本発明の光硬化性組成物中において、固体のまま存在する顔料などの着色剤を使用する際には、着色剤粒子の平均粒径は、好ましくは０．００５〜０．５μｍ、より好ましくは０．０１〜０．４５μｍ、さらに好ましくは、０．０１５〜０．４μｍとなるよう、着色剤、分散剤、分散媒体の選定、分散条件、ろ過条件を設定することが好ましい。この粒径管理によって、本発明の光硬化性組成物をインクジェット用インク組成物として用いた場合に、ヘッドノズルの詰まりを抑制し、インクの保存安定性、インク透明性及び硬化感度を維持することができるので好ましい。
【０２８６】
本発明の光硬化性組成物中における着色剤の含有量は、使用目的により適宜選択されるが、例えばインク組成物として用いた場合、インク物性、着色性を考慮すれば、一般的には、インク組成物全体の質量に対して、１〜１０質量％であることが好ましく、２〜８質量％含有することがより好ましい。
【０２８７】
＜その他の成分＞
本発明の光硬化性組成物には、必要に応じて、他の成分を添加することができる。その他の成分としては、例えば、重合禁止剤、溶剤、等が挙げられる。
重合禁止剤は、保存性を高める観点から添加され得る。また、本発明の光硬化性組成物をインクジェト記録用インク組成物として使用する場合には、４０〜８０℃の範囲で加熱、低粘度化して吐出することが好ましく、熱重合によるヘッド詰まりを防ぐためにも、重合禁止剤を添加することが好ましい。重合禁止剤は、本発明のインク組成物全量に対し、２００〜２０，０００ｐｐｍ添加することが好ましい。重合禁止剤としては、例えば、ハイドロキノン、ベンゾキノン、ｐ−メトキシフェノール、ＴＥＭＰＯ、ＴＥＭＰＯＬ、クペロンＡｌ等が挙げられる。
【０２８８】
前記特定増感色素及び特定化合物を含む本発明の光硬化組成物は、種々の用途に用いることができるが、特にインク組成物に用いることが好ましい。
【０２８９】
＜インク組成物＞
本発明のインク組成物は、活性光線または放射線硬化型インク組成物であることに鑑み、インク組成物着弾直後に速やかに反応しかつ硬化し得るよう、溶剤を含まないことが好ましい。しかし、インク組成物の硬化速度等に影響がない限り、所定の溶剤を含めることができる。本発明において、溶剤としては、有機溶剤、水が使用できる。特に、有機溶剤は、被記録媒体（紙などの支持体）との密着性を改良するために添加され得る。有機溶剤を添加する場合、添加量を特定の範囲とすることで、ＶＯＣの問題が回避できるので有効である。
有機溶剤の量は、本発明のインク組成物全体の質量に対し、例えば、０．１〜５質量％、好ましくは０．１〜３質量％の範囲である。
【０２９０】
この他に、必要に応じて公知の化合物を本発明のインク組成物に添加することができる。例えば、界面活性剤、レベリング添加剤、マット剤、膜物性を調整するためのポリエステル系樹脂、ポリウレタン系樹脂、ビニル系樹脂、アクリル系樹脂、ゴム系樹脂、ワッス類等を適宜選択して添加することができる。また、ポリオレフィンやＰＥＴ等の被記録媒体への密着性を改善するために、重合を阻害しないタッキファイヤーを含有させることも好ましい。具体的には、特開２００１−４９２００号公報の５〜６頁に記載されている高分子量の粘着性ポリマー（例えば、（メタ）アクリル酸と炭素数１〜２０のアルキル基を有するアルコールとのエステル、（メタ）アクリル酸と炭素数３〜１４の脂環属アルコールとのエステル、（メタ）アクリル酸と炭素数６〜１４の芳香属アルコールとのエステルからなる共重合物）や、重合性不飽和結合を有する低分子量粘着付与性樹脂などが挙げられる。
【０２９１】
本発明のインク組成物は、公知の記録方法（印刷方法）、印刷装置などに適用することで画像を形成することができる。画像を形成する際の本発明のインク組成物の粘度は、使用される記録方法、印刷装置により適宜決定されるが、一般的に、５〜１００ｍＰａ・ｓが好ましく、１０〜８０ｍＰａ・ｓがより好ましい。また、表面張力としては、２０〜６０ｍＮ／ｍが好ましく、３０〜５０ｍＮ／ｍがより好ましい。
【０２９２】
本発明のインク組成物は、放射線照射により高感度で硬化し、得られた硬化物が発色性や光堅牢性に優れ、高画質の画像を形成できる点から、特に、インクジェット記録用インクとして用いられることが好ましい。このように、本発明のインク組成物をインクジェット記録用インクとして用いる場合には、該インク組成物をインクジェットプリンターにより被記録媒体に吐出し、その後、吐出されたインク組成物に放射線を照射して硬化させることで、記録を行う。
【０２９３】
なお、本発明のインク組成物をインクジェット用インク組成物として使用する場合には、吐出性を考慮し、吐出時の温度（例えば、４０℃〜８０℃、好ましくは２５℃〜３０℃）において、粘度が、好ましくは７ｍＰａ・ｓ〜３０ｍＰａ・ｓであり、より好ましくは７ｍＰａ・ｓ〜２０ｍＰａ・ｓである。例えば、本発明のインク組成物の室温（２５℃〜３０℃）における粘度は、好ましくは３５〜５００ｍＰａ・ｓ、より好ましくは３５ｍＰａ・ｓ〜２００ｍＰａ・ｓである。本発明のインク組成物は、粘度が上記範囲になるように適宜組成比を調整することが好ましい。室温での粘度を高く設定することにより、多孔質な被記録媒体を用いた場合でも、被記録媒体中へのインク浸透を回避し、未硬化の重合性化合物の低減、臭気低減が可能となる。更にインク液滴着弾時のインクの滲みを抑えることができ、その結果として画質が改善されるので好ましい。
【０２９４】
また、本発明のインク組成物をインクジェット用インク組成物として使用する場合には、その表面張力は、好ましくは２０ｍＮ／ｍ〜３０ｍＮ／ｍ、より好ましくは２３ｍＮ／ｍ〜２８ｍＮ／ｍである。ポリオレフィン、ＰＥＴ、コート紙、非コート紙など様々な被記録媒体へ記録する場合、滲み及び浸透の観点から、２０ｍＮ／ｍ以上が好ましく、濡れ性の点はで３０ｍＮ／ｍ以下が好ましい。
【０２９５】
＜インクジェット記録方法＞
本発明のインク組成物が好ましく適用されるインクジェット記録方法について、以下説明する。
本発明のインク組成物を適用したインクジェット記録方法は、以下の２工程を含むことを特徴とする。即ち、本発明のインク組成物を、被記録媒体（支持体、記録材料等）上にインクジェット記録装置により吐出する工程、及び、吐出されたインク組成物に活性放射線を照射してインク組成物を硬化する工程である。これらの工程を経て得られた硬化物が画像となる。
【０２９６】
本発明におけるインクジェット記録方法に適用しうる被記録媒体としては、特に制限はなく、通常の非コート紙、コート紙などの紙類、いわゆる軟包装に用いられる各種非吸収性樹脂材料或いは、それをフィルム状に成形した樹脂フィルムを用いることができ、各種プラスチックフィルムとしては、例えば、ＰＥＴフィルム、ＯＰＳフィルム、ＯＰＰフィルム、ＯＮｙフィルム、ＰＶＣフィルム、ＰＥフィルム、ＴＡＣフィルム等を挙げることができる。その他、被記録媒体材料として使用しうるプラスチックとしては、ポリカーボネート、アクリル樹脂、ＡＢＳ、ポリアセタール、ＰＶＡ、ゴム類などが挙げられる。また、金属類や、ガラス類も被記録媒体として使用可能である。
更に、本発明に適用しうる被記録媒体としては、平版印刷版の支持体も挙げられる。
なお、これらの被記録媒体は、インクジェット記録方法に関わらず、如何なる印刷方法にも適用することができる。
【０２９７】
また、本発明におけるインクジェット記録方法に適用される活性放射線には、α線、γ線、Ｘ線、紫外線、可視光線、赤外光線、電子線などが挙げられる。活性放射線のピーク波長は、２００〜６００ｎｍであることが好ましく、３００〜４５０ｎｍであることがより好ましく、３５０〜４２０ｎｍであることが更に好ましい。また、活性放射線の出力は、２，０００ｍＪ／ｃｍ２以下であることが好ましく、より好ましくは、１０〜２，０００ｍＪ／ｃｍ２であり、更に好ましくは、２０〜１，０００ｍＪ／ｃｍ２であり、特に好ましくは、５０〜８００ｍＪ／ｃｍ２である。
特に、本発明のインクジェット記録方法では、放射線照射が、発光波長ピークが３５０〜４２０ｎｍであり、且つ、前記被記録媒体表面での最高照度が１０〜２，０００ｍＷ／ｃｍ２となる紫外線を発生する発光ダイオードから照射されることが好ましい。
なお、これらの放射線照射については、インクジェット記録方法に関わらず、如何なる印刷方法にも適用することができる。
【０２９８】
（インクジェット記録装置）
前記インクジェット記録方法に適用しうるインクジェット記録装置としては、特に制限はなく、市販のインクジェット記録装置が使用できる。
インクジェット記録装置としては、例えば、インク供給系、温度センサー、前述のような放射線放射が可能な活性放射線源を含むものが挙げられる。
インク供給系は、例えば、本発明のインク組成物を含む元タンク、供給配管、インクジェットヘッド直前のインク供給タンク、フィルター、ピエゾ型のインクジェットヘッドからなるものが挙げられる。ピエゾ型のインクジェットヘッドは、１ｐｌ〜１００ｐｌ、好ましくは、８ｐｌ〜３０ｐｌのマルチサイズドットを、例えば、３２０ｄｐｉ×３２０ｄｐｉ〜４０００ｄｐｉ×４０００ｄｐｉ、好ましくは、４００ｄｐｉ×４００ｄｐｉ〜１６００ｄｐｉ×１６００ｄｐｉ、より好ましくは、７２０ｄｐｉ×７２０ｄｐｉの解像度で吐出できるよう駆動することができる。なお、本発明でいうｄｐｉとは、２．５４ｃｍ当たりのドット数を表す。
【０２９９】
本発明のインク組成物のような放射線硬化型インクは、吐出されるインクを一定温度にすることが望ましいことから、インク供給タンクからインクジェットヘッド部分までは、断熱及び加温を行うことができることが好ましい。温度コントロールの方法としては、特に制約はないが、例えば、温度センサーを各配管部位に複数設け、インク流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断若しくは断熱されていることが好ましい。加熱に要するプリンター立上げ時間を短縮するため、或いは熱エネルギーのロスを低減するために、他部位との断熱を行うとともに、加熱ユニット全体の熱容量を小さくすることが好ましい。
【実施例】
【０３００】
以下、本発明を実施例により更に具体的に説明するが、本発明はその主旨を越えない限り、以下の実施例に限定されるものではない。「部」及び「％」は、特に断りがない限り、「質量部」及び「質量％」を表す。
なお、以下の実施例は各色のＵＶインクジェット用インク組成物に係るものである。
【０３０１】
〔実施例１〕
以下の成分を、高速水冷式攪拌機により撹拌し、ＵＶインクジェット用の白色インク組成物を得た。
（白色インク組成物）
・ライトアクリレートＬ−Ａ                                  １８．４部
〔アクリル酸ラウリルエステル：単官能アクリレート〕
・Ａｃｔｉｌａｎｅ  ４２１                                  ２５．０部
（Ａｋｃｒｏｓ社製アクリレートモノマー）
〔プロポキシ化ネオペンチルグリコールジアクリレート：２官能アクリレート〕
・Ｐｈｏｔｏｍｅｒ  ２０１７（ＥＣｈｅｍ社製ＵＶ希釈剤）    １３．０部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−１４（下記構造）〕                        ４．０部
・特定化合物〔Ａ−４（下記構造）〕                            ２．０部
・Ｄａｒｏｃｕｒ  ＴＰＯ〔特定重合開始剤（Ｐ−２）〕          ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３０２】
【化４６】
2009286954.tif 000051
【０３０３】
＜インクの評価＞
下記インクジェット記録装置を用いて、上記で得られた白色インク組成物をポリ塩化ビニル製のシート上に印刷した。そして鉄ドープ処理した紫外線ランプ（パワー１２０Ｗ／ｃｍ２）の光線下に４０ｍ／ｍｉｎの速度で通過させることにより照射を行って、インク組成物を硬化させ、印刷物を得た。
得られた白色インク組成物および印刷物について、以下の評価を行った。
【０３０４】
−感度−
硬化における露光エネルギーを光量積算計（ＥＩＴ社製ＵＶ  ＰｏｗｅｒＭＡＰ）により測定した。その結果、シート上での紫外線の積算露光量は２７０ｍＪ／ｃｍ２であり、高感度で硬化していることが確認された。
なお、このとき形成された画像は良好な白色を呈していた。
【０３０５】
−吐出安定性−
得られた白色インク組成物を室温で２週間保存後、ピエゾ型インクジェットノズルを有する市販のインクジェット記録装置を用いて、被記録媒体への記録を行い、常温で４８時間連続印字したときの、ドット抜けおよびインクの飛び散りの有無を目視にて観察し、下記基準により評価した。結果を下記表１に示す。
○：ドット抜けまたはインクの飛び散りが発生しないか、発生が３回以下
△：ドット抜けまたはインクの飛び散りが４〜１０回発生
×：ドット抜けまたはインクの飛び散りが１１回以上発生
【０３０６】
評価に使用したインクジェット記録装置のインク供給系は、元タンク、供給配管、インクジェットヘッド直前のインク供給タンク、フィルター、ピエゾ型のインクジェットヘッドから成り、インク供給タンクからインクジェットヘッド部分までを断熱および加温を行った。温度センサーは、インク供給タンクおよびインクジェットヘッドのノズル付近にそれぞれ設け、ノズル部分が常に７０℃±２℃となるよう、温度制御を行った。ピエゾ型のインクジェットヘッドは、８〜３０ｐｌのマルチサイズドットを７２０×７２０ｄｐｉの解像度で射出できるよう駆動した。なお、本発明でいうｄｐｉとは、２．５４ｃｍ当たりのドット数を表す。
【０３０７】
〔実施例２〕
以下の成分を、高速水冷式攪拌機により撹拌し、ＵＶインクジェット用のシアン色インクを得た。
（シアン色インク組成物）
・ライトアクリレートＬ−Ａ                                  ２１．４部
・Ａｃｔｉｌａｎｅ  ４２１                                  ２８．０部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｉｒｇａｌｉｔｅ  Ｂｌｕｅ  ＧＬＶＯ                        ３．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３（ＩＳＰ  Ｅｕｒｏｐｅ社製ビニルエーテル）                                                          ８．０部
・特定増感色素〔Ｉ−１４（前記構造）〕                        ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３０８】
＜インクの評価＞
得られたシアン色インク組成物を、実施例１と同様にして、ポリ塩化ビニル製のシート上に印刷し、そして鉄ドープ処理した紫外線ランプ（パワー１２０Ｗ／ｃｍ２）の光線下に４０ｍ／ｍｉｎの速度で通過させることにより照射を行った。このインクによる印刷物を実施例１と同様に評価した。結果を下記表１に示す。
【０３０９】
〔実施例３〕
以下の成分を、高速水冷式攪拌機により撹拌し、ＵＶインクジェット用のマゼンタ色インクを得た。
（マゼンタ色インク組成物）
・ライトアクリレートＬ−Ａ                                  １５．４部
・Ａｃｔｉｌａｎｅ  ４２１                                  ３４．０部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｃｉｎｑｕａｓｉａ  Ｍａｚｅｎｔａ  ＲＴ−３５５  Ｄ        ３．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−１４（前記構造）〕                        ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光開始剤）
・Ｂｙｋ  ３０７（ＢＹＫ  Ｃｈｅｍｉｅ社製消泡剤）          ０．０５部
【０３１０】
＜インクの評価＞
得られたマゼンタ色インク組成物を、実施例１と同様にして、ポリ塩化ビニル製のシート上に印刷し、そして鉄ドープ処理した紫外線ランプ（パワー１２０Ｗ／ｃｍ２）の光線下に４０ｍ／ｍｉｎの速度で通過させることにより照射を行った。このインクによる印刷物を実施例１と同様に評価した。結果を下記表１に示す。
【０３１１】
〔実施例４〕
以下の成分を、高速水冷式攪拌機により撹拌し、イエロー色のＵＶインクジェット用インク組成物を得た。
（イエロー色インク組成物）
・ライトアクリレートＬ−Ａ                                      １０部
・Ａｃｔｉｌａｎｅ  ４２１                                  ４３．４部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｃｒｏｍｏｐｈｔａｌ  Ｙｅｌｌｏｗ  ＬＡ                    ３．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ４．０部
（ＩＳＰ  Ｅｕｒｏｐｅ社製ビニルエーテル）
・特定増感色素〔Ｉ−１４（前記構造）〕                        ４．０部
・特定化合物〔Ａ−４８（下記構造）〕                          ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３１２】
【化４７】
2009286954.tif 000052
【０３１３】
＜インクの評価＞
得られたイエロー色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２５０ｍＪ／ｃｍ２となるように通過させることにより照射を行った。このインクによる印刷物を実施例１と同様に評価した。結果を下記表１に示す。
【０３１４】
〔実施例５〕
以下の成分を、高速水冷式攪拌機により撹拌し、ＵＶインクジェット用の黒色インク組成物を得た。
（黒色インク組成物）
・ライトアクリレートＬ−Ａ                                  ２２．４部
・Ａｃｔｉｌａｎｅ  ４２１                                  ３１．０部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｍｉｃｒｏｌｉｔｈ  Ｂｌａｃｋ  Ｃ−Ｋ                      ２．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ５．０部
（ＩＳＰ  Ｅｕｒｏｐｅ社製ビニルエーテル）
・特定増感色素〔Ｉ−１４（前記構造）〕                        ４．０部
・特定化合物〔Ａ−４８（前記構造）〕                          ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３１５】
＜インクの評価＞
得られた黒色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２５０ｍＪ／ｃｍ２となるように通過させることにより照射を行った。このインクによる印刷物を実施例１と同様に評価した。結果を下記表１に示す。
【０３１６】
〔実施例６〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔下記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−１４（前記構造）〕                        ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                    ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）            ０．０５部
【０３１７】
【化４８】
2009286954.tif 000053
【０３１８】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２７０ｍＪ／ｃｍ２となるように通過させることにより照射を行った。このインクによる印刷物を実施例１と同様に評価した。結果を下記表１に示す。
【０３１９】
〔実施例７〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔前記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−１７（下記構造）〕                        ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３２０】
【化４９】
2009286954.tif 000054
【０３２１】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２４０ｍＪ／ｃｍ２となるように通過させることにより照射を行った。このインクによる印刷物を実施例１と同様に評価した。結果を下記表１に示す。
【０３２２】
〔実施例８〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔前記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−１９（下記構造）〕                        ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３２３】
【化５０】
2009286954.tif 000055
【０３２４】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２４０ｍＪ／ｃｍ２となるように通過させることにより照射を行った。このインクによる印刷物を実施例１と同様に評価した。結果を下記表１に示す。
【０３２５】
〔実施例９〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔前記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−４２（下記構造）〕                        ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ２９５９                                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３２６】
【化５１】
2009286954.tif 000056
【０３２７】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２４０ｍＪ／ｃｍ２となるように通過させることにより照射を行った。このインクによる印刷物を実施例１と同様に評価した。結果を下記表１に示す。
【０３２８】
〔実施例１０〕
以下の成分を、高速水冷式攪拌機により撹拌し、ＵＶインクジェット用の白色インク組成物を得た。
・フェノキシエチルアクリレート                              ２３．０部
・Ｎ−ビニルカプロラクタム                                  １５．０部
・ＦＡ−５１２Ａ〔前記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・特定増感色素〔Ｉ−６３（下記構造）〕                        ４．０部
・特定化合物〔Ａ−４（前記構造）〕                            ２．０部
・Ｉｒｇａｃｕｒｅ  ８１９〔特定重合開始剤（Ｐ−１９）〕      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ２９５９                                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３２９】
【化５２】
2009286954.tif 000057
【０３３０】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２６０ｍＪ／ｃｍ２となるように通過させることにより照射を行った。このインクによる印刷物を実施例１と同様に評価した。結果を下記表１に示す。
【０３３１】
〔実施例１１〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔前記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（Ｃｉｂａ・Ｓｐｅｃｉａｌｔｙ・Ｃｈｅｍｉｃａｌｓ社製顔料）
・特定増感色素〔Ｉ−９７（下記構造）〕                        ４．０部
・特定化合物〔Ａ−４（前記構造）〕                            ２．０部
・Ｉｒｇａｃｕｒｅ  ８１９                                    ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ３６９〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３３２】
【化５３】
2009286954.tif 000058
【０３３３】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２６０ｍＪ／ｃｍ２となるように通過させることにより照射を行った。このインクによる印刷物を実施例１と同様に評価した。結果を下記表１に示す。
【０３３４】
〔実施例１２〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔前記構造〕                                １８．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３（ＩＳＰ  Ｅｕｒｏｐｅ社製ビニルエーテル）                                                          ８．０部
・特定増感色素〔Ｉ−８８（下記構造）〕                        ４．０部
・特定化合物〔Ａ−４（前記構造）〕                            ２．０部
・Ｉｒｇａｃｕｒｅ  ８１９                                    ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ３６９〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３３５】
【化５４】
2009286954.tif 000059
【０３３６】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２６０ｍＪ／ｃｍ２となるように通過させることにより照射を行った。このインクによる印刷物を実施例１と同様に評価した。結果を下記表１に示す。
【０３３７】
（比較例１）
以下の成分を、高速水冷式攪拌機により撹拌し、比較のＵＶインクジェット用のシアン色インク組成物を得た。
（シアン色インク組成物）
・ライトアクリレートＬ−Ａ                                  ２３．４部
・Ａｃｔｉｌａｎｅ  ４２１                                  ３２．０部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｉｒｇａｌｉｔｅ  Ｂｌｕｅ  ＧＬＶＯ                        ３．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３（ＩＳＰ  Ｅｕｒｏｐｅ社製ビニルエーテル）
８．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３３８】
＜インクの評価＞
得られたシアン色インク組成物を、実施例１と同様にしてポリ塩化ビニル製のシート上に印刷し、そして鉄ドープ処理した紫外線ランプ（パワー１２０Ｗ／ｃｍ２）の光線下に積算露光量が１０００ｍＪ／ｃｍ２となるように通過させることにより照射を行った。このインクによる印刷物を実施例１と同様に評価した。結果を下記表１に示す。
【０３３９】
（比較例２）
以下の成分を、高速水冷式攪拌機により撹拌し、ＵＶインクジェット用のシアン色インクを得た。
（シアン色インク組成物）
・ライトアクリレートＬ−Ａ                                  ２１．４部
・Ａｃｔｉｌａｎｅ  ４２１                                  ２８．０部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｉｒｇａｌｉｔｅ  Ｂｌｕｅ  ＧＬＶＯ                        ３．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３（ＩＳＰ  Ｅｕｒｏｐｅ社製ビニルエーテル）
８．０部
・２−クロロチオキサントン〔下記構造〕                        ４．０部
・特定化合物〔Ａ−４（前記構造）〕                              ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３４０】
【化５５】
2009286954.tif 000060
【０３４１】
＜インクの評価＞
得られたシアン色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が３００ｍＪ／ｃｍ２となるように通過させることにより照射を行った。このインクによる印刷物を実施例１と同様に評価した。結果を下記表１に示す。
【０３４２】
（比較例３）
以下の成分を、高速水冷式攪拌機により撹拌し、ＵＶインクジェット用のシアン色インク組成物を得た。
（シアン色インク組成物）
・ライトアクリレートＬ−Ａ                                  ２１．４部
・Ａｃｔｉｌａｎｅ  ４２１                                  ２８．０部
（Ａｋｃｒｏｓ社製アクリレートモノマー）
・Ｐｈｏｔｏｍｅｒ  ２０１７（ＥＣｈｅｍ社製ＵＶ希釈剤）    ２０．０部
・Ｓｏｌｓｐｅｒｓｅ  ３２０００（Ｎｏｖｅｏｎ社製分散剤）    ０．４部
・Ｉｒｇａｌｉｔｅ  Ｂｌｕｅ  ＧＬＶＯ                        ３．６部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３（ＩＳＰ  Ｅｕｒｏｐｅ社製ビニルエーテル）
８．０部
・２，４−ジエチルチオキサントン〔下記構造〕                  ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３４３】
【化５６】
2009286954.tif 000061
【０３４４】
＜インクの評価＞
得られたシアン色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２８０ｍＪ／ｃｍ２となるように通過させることにより照射を行った。このインクによる印刷物を実施例１と同様に評価した。結果を下記表１に示す。
【０３４５】
〔比較例４〕
以下の成分を、高速水冷式攪拌機により撹拌し、ＵＶインクジェット用の白色インク組成物を得た。
（白色インク組成物）
・フェノキシエチルアクリレート                              ２３．０部
・Ｎ−ビニルカプロラクタム                                  １５．０部
・ＦＡ−５１２Ａ〔前記構造〕                                １７．４部
・Ｓｏｌｓｐｅｒｓｅ  ３６０００（Ｎｏｖｅｏｎ社製分散剤）    ２．０部
・ＭＩＣＲＯＬＩＴＨ  ＷＨＩＴＥ  Ｒ−Ａ                    １５．０部
（Ｃｉｂａ・Ｓｐｅｃｉａｌｔｙ・Ｃｈｅｍｉｃａｌｓ社製顔料）
・Ｇｅｎｏｒａｄ  １６（Ｒａｈｎ社製安定剤）                ０．０５部
・Ｒａｐｉ−Ｃｕｒｅ  ＤＶＥ−３                              ８．０部
（ＩＳＰ  Ｅｕｒｏｐｅ社製ビニルエーテル）
・２，４−ジエチルチオキサントン                              ４．０部
・特定化合物〔Ａ−４（前記構造）〕                            ２．０部
・Ｄａｒｏｃｕｒ  ＴＰＯ                                      ８．５部
（Ｃｉｂａ・Ｓｐｅｃｉａｌｔｙ・Ｃｈｅｍｉｃａｌｓ社製光重合開始剤）
・Ｉｒｇａｃｕｒｅ  ９０７〔特定重合開始剤〕                  ４．０部
（Ｃｉｂａ・Ｓｐｅｃｉａｌｔｙ・Ｃｈｅｍｉｃａｌｓ社製光重合開始剤）
・Ｂｙｋ  ３０７（ＢＹＫ  Ｃｈｅｍｉｅ社製消泡剤）          ０．０５部
【０３４６】
＜インクの評価＞
得られた白色インク組成物を、実施例１と同様にして、ポリ塩化ビニル製のシート上に印刷し、そして鉄ドープ処理した紫外線ランプ（パワー１２０Ｗ／ｃｍ２）の光線下に積算露光量が２８０ｍＪ／ｃｍ２となるように通過させることにより照射を行った。このインクによる印刷物を実施例１と同様に評価した。結果を下記表１に示す。
【０３４７】
【表１】
2009286954.tif 000062
【０３４８】
表１に明らかなように、本発明の実施例１〜１２のインク組成物は、いずれも高感度で硬化し、吐出安定性に優れたものであった。
また、実施例１、６〜１２において印刷物に形成された画像は良好な白色を呈していることから、本発明のインク組成物により、感度と吐出安定性に優れ、さらに色再現性にも優れた白色インクが得られることがわかる。
一方、本発明の特定化合物及び増感色素のいずれも加えていない比較例１のインク組成物は、実施例１と同等の積算露光量２７０ｍＪ／ｃｍ２の条件下では硬化性が充分でなく、充分硬化させるためには１０００ｍＪ／ｃｍ２の高エネルギーを要した。また、増感色素として本発明の特定増感色素以外のチオキサントン系化合物を加えた比較例２、３、４のインク組成物は、良好な硬化性を示したが、吐出安定性が不充分であった。また比較例４の白インクは増感色素の２，４−ジエチルチオキサントンに起因する黄着色のため、白色画像の色再現性が良好でなかった。